(57)【要約】壁板構造体の強度を維持しつつ、パーライトなどの膨張鉱物を併用することによりこれまでの石膏壁板配合物よりも石膏量を大幅に削減し、最終的な乾燥状態における永久接合状態を強化できる性能を備えるように選択した合成結合剤の特異な組合せを含む新規な壁板組成物を開示する。好ましい実施態様では、本発明により軽量化及び強化された壁板表面紙のトップ層に被覆化粧板を具備し、強度、耐湿性及び難燃性を高め、裏面紙トップ層には曲げ強さを強化するように処理を施す。さらに本発明は、本発明による壁板組成物を製造する特異な製造方法に関し、これにより建築用途において壁及び天井の被覆に使用する軽量かつ強力であり耐湿性及び難燃性を備えた壁板を製造することができる。その上さらに本発明は、標準の石膏壁板製造設備を本発明による壁板製造設備に経済的に変換する方法及び装置を含む、本発明による壁板組成物の製造装置に関する。
2004517018.tif 000002
【特許請求の範囲】
【請求項１】
膨張鉱物約２５％〜約４７．５重量％と、
硫酸カルシウム０％〜約２３重量％と、
少なくとも１種類の自己架橋型粘性ポリマー約１％〜約４０重量％と
を含む、建築資材の製造での使用に適した組成物。
【請求項２】
前記自己架橋型粘性ポリマーが、本質的に、変性脂肪族ポリマー，ポリウレタン，酢酸ビニル，ケイ酸ナトリウムおよびポリ塩化ビニルからなる群から選択される、請求項１に記載の組成物。
【請求項３】
前記自己架橋型粘性ポリマーの少なくとも１種類が約５％〜約４０重量％のポリウレタンを含む、請求項１に記載の組成物。
【請求項４】
前記自己架橋型粘性ポリマーの少なくとも１種類が約１％〜約４０重量％の酢酸ビニルを含む、請求項１に記載の組成物。
【請求項５】
前記自己架橋型粘性ポリマーの少なくとも１種類が約１％〜約１５重量％のポリ塩化ビニルを含む、請求項１に記載の組成物。
【請求項６】
硫酸カルシウム，パーライトおよびこれらの組み合わせからなる鉱物の群から選択される乾燥粉末鉱物基材と、
自己架橋型永久粘性ポリマー，デンプンおよびホウ酸塩を含む合成結合剤と
を含む、建築資材の製造での使用に適した組成物。
【請求項７】
前記自己架橋型永久粘性ポリマーが酢酸ビニルを含む、請求項６に記載の組成物。
【請求項８】
前記酢酸ビニルが約１％〜約４０重量％の割合で含有される、請求項７に記載の組成物。
【請求項９】
前記デンプンが約０．００１％〜約１５重量％の割合で含有され、前記ホウ酸塩が約０．００１％〜約１０重量％の割合で含有される請求項６に記載の組成物。
【請求項１０】
本質的に、硫酸カルシウム，パーライトおよびこれらの組み合わせからなる群から選択される鉱物と、
自己架橋型永久粘性ポリマーを含み、前記鉱物を完全に架橋できるように選択された結合剤配合物と、
少なくとも１インチ長さの繊維を含むバージン製紙用パルプで形成され、前記鉱物および前記結合剤配合物を間に挟持する紙被覆シートと
を含む壁板組成物。
【請求項１１】
本質的に、硫酸カルシウム，パーライトおよびこれらの組み合わせからなる群から選択される鉱物と、
自己架橋型永久粘性ポリマーを含み、前記鉱物を完全に架橋できる性能を備えているために選択された結合剤配合物と、
前記鉱物および前記結合剤配合物を間に挟持し、難燃剤をさらに含む紙被覆シートと
を含む壁板組成物。
【請求項１２】
前記難燃剤が、本質的に、ホウ酸，ホウ酸亜鉛，硫黄化物，リン酸ジアンモニウム，窒素化合物，酸化アンチモン，シリカ，酸化チタンおよび ジルコンからなる群から選択される化学薬品を含む、請求項１１に記載の壁板組成物。
【請求項１３】
前記難燃剤が、仕上る壁板の約０．１５％〜約３重量％の割合で含有される、請求項１２に記載の壁板組成物。
【請求項１４】
本質的に、硫酸カルシウム，パーライトおよびこれらの組み合わせからなる群から選択される鉱物を、少なくとも１種類の自己架橋型永久粘性ポリマーを含み、前記鉱物を完全に架橋できる性能を備えるように選択された結合剤配合物に混和するステップと、
前記混合物に適量の水を組み合わせるステップと、
前記混合物と前記水とを混合および攪拌して徐々にスラリを調整してスラリを得るステップと、
前記スラリを２枚の紙被覆シートの間に封入して湿潤ボードを形成するステップと、
前記湿潤ボードを７５℃〜３２５℃の温度で乾燥させるステップと
を含む建築用シート製品の製造方法。
【請求項１５】
前記自己架橋型永久粘性ポリマーが、本質的に、変性脂肪族ポリマー，ポリウレタン，酢酸ビニル，ケイ酸ナトリウムおよびポリ塩化ビニルからなるポリマーの群から選択される、請求項１４に記載の方法。
【請求項１６】
前記湿潤ボードをボード成形装置から製材用乾燥炉への移送する間に、前記ボードを加熱するステップをさらに含む、請求項１４に記載の方法。
【請求項１７】
前記結合剤配合物を前記鉱物に混和する前に、前記結合剤配合物にデンプンおよびホウ酸塩を添加するステップをさらに含む、請求項１４に記載の方法。
【請求項１８】
酢酸ビニルが、前記少なくとも１種類の自己架橋型永久粘性ポリマーとして使用される、請求項１７に記載の製造方法。
【請求項１９】
デンプンの含有量が約０．００１％〜約１５重量％である、請求項１８に記載の方法。
【請求項２０】
デンプンの含有量が約０．３５３％〜約８重量％である、請求項１９に記載の方法。
【請求項２１】
ホウ酸塩の含有量が約０．００１％〜約１０重量％である、請求項１８に記載の方法。
【請求項２２】
ホウ酸塩の含有量が約０．０９４％〜約２．５重量％である、請求項２１に記載の方法。
【請求項２３】
壁板製造設備内における、膨張鉱物と少なくとも１種類の自己架橋型永久粘性ポリマーを含む結合剤配合物とを含む壁板を形成する装置であって、
鉱物を膨張させるエキスパンダシステムと、
複数の膨張鉱物貯蔵サイロと、
膨張鉱物を該エキスパンダシステムから該複数の貯蔵サイロへ方向付ける第１の輸送手段と、
二次膨張鉱物給送タンクと、
膨張鉱物を該複数の貯蔵サイロから該二次膨張鉱物給送タンクへ方向付ける第２の輸送手段と、
前記二次膨張鉱物給送タンクから膨張鉱物を収容し、前記膨張鉱物に前記壁板に含有する残りの乾燥材料を組み合わせる配合機手段と、
前記壁板の該膨張鉱物，前記乾燥材料，前記壁板の液体成分，水および発泡剤を混合してスラリを調製する混合手段と、
前記スラリを複数の紙シートの間に挟持して湿潤ボードを形成する壁板形成手段と、
前記湿潤ボードを前記壁板形成手段から湿潤ボード切断手段へ運搬するコンベヤ手段と、
前記湿潤ボードを乾燥させる乾燥手段と、
前記湿潤ボードを前記切断手段から前記乾燥手段へ移送させる移送手段と
を含む装置。
【請求項２４】
複数のエキスパンダシステムをさらに含む、請求項２３に記載の装置。
【請求項２５】
前記エキスパンダシステムがパーライトエキスパンダを含む、請求項２４に記載の装置。
【請求項２６】
前記第１および第２の移送手段のそれぞれが、高濃度空気輸送システムを含む請求項２３に記載の装置。
【請求項２７】
前記貯蔵サイロの少なくとも１つを常に満杯状態に保ち、前記貯蔵サイロをそれぞれ比較して最も膨張鉱物積載量の多い貯蔵サイロを識別し、前記給送タンクが常に満杯状態に維持されるように、前記二次鉱物給送タンクに前記最も膨張鉱物積載量の多い貯蔵サイロからの前記膨張鉱物を方向付けるプログラム制御手段をさらに含む、請求項２３に記載の装置。
【請求項２８】
前記二次膨張鉱物給送タンクが、前記壁板製造設備内で前記製造装置に隣接して配置される、請求項２３に記載の装置。
【請求項２９】
前記コンベヤ手段の上に位置付けられて、前記湿潤ボードに向けて熱を放射する熱処理手段をさらに含む、請求項２３に記載の装置。
【請求項３０】
前記熱処理手段が、
前記コンベヤ手段を少なくとも一部封入するトンネルと、
前記トンネルの上方内面に配置され、温風を前記湿潤ボードに吐出する構造となっている複数のエアダクトと
をさらに含む、請求項２９に記載の装置。
【請求項３１】
前記乾燥手段が、温風循環システムを具備する製材用乾燥炉を含み、前記エアダクトが、前記温風循環システムと流体連通していることによって循環された熱を前記製材用乾燥炉から前記熱処理手段へと方向付ける、請求項３１に記載の装置。
【請求項３２】
前記熱処理手段が、
前記コンベヤ手段の上に位置付けられた複数の乾燥フードと、
前記乾燥フードと流体連通していることにより、温風を前記乾燥フード内を経て前記湿潤ボードへと方向付ける複数のエアダクトと
をさらに含む請求項２９に記載の装置。
【請求項３３】
前記乾燥手段が、温風循環システムを含む製材用乾燥炉を含み、前記エアダクトが、前記温風循環システムと流体連通して、循環された熱を前記製材用乾燥炉から前記熱処理手段へと方向付ける、請求項３２に記載の装置。
【発明の詳細な説明】
【０００１】
【発明の属する技術分野】
本発明は、建築用途における壁や天井を被覆する壁板の製造に有用な新規な「乾式壁」組成物と、その製造方法とに関する。本発明の目的は、特に、パーライトなどの膨張鉱物を併用してこれまでの石膏壁板配合物では必要とされてきた壁板製品内の石膏量を大幅に削減しながら、最終的な乾燥状態において強化された永久結合を形成できる性能を備えるように選択した合成結合剤の特異な組み合わせを含む新規な壁板組成物を提供することである。壁板配合物に含まれる石膏量が低下すれば、その強度を維持しつつ、壁板構造物の重量を低減することができる。さらに、合成結合剤が膨張鉱物と特有な架橋状態を形成するため、壁板芯材の成分間を、これまで使用されてきたあるいは周知の壁板製品で得られた場合より格段に強力に結合させることができる。好ましい実施態様では、本発明による軽量で強力な壁板が含む表面紙のトップ層には被覆化粧板を適用して、強度、耐湿性、および難燃性を高め、裏面紙のトップ層には曲げ強さを強化するように処理を施している。さらに本発明は、本発明による壁板組成物を製造する特異な製造方法に関し、これは、建築用途おいて壁や天井の被覆に使用する軽量かつ強力であり、耐湿性および難燃性を備えた壁板を形成することを目的としている。その上さらに本発明は、標準の石膏壁板製造設備を本発明による壁板製造設備に経済的に変換する方法および装置を含め、本発明による壁板を製造する装置に関する。
【０００２】
【従来の技術】
従来の石膏による乾式壁は、石膏を主な芯材料として建築業界において過去およそ５０年の間使用されてきた。石膏乾式壁は目下、費用がかかり、複雑かつ難しく、厳格に管理された製造処理により製造されている。現在の石膏壁板製造処理は、その製品自体およびその製造について国内外で重大な環境問題を伴う複雑なステップをいくつか必要とする。国内で採れる石膏の供給量がますます減少している現在、それに代わる合成石膏の開発および使用が必然的に求められている。しかし、合成石膏を製造するには、極めて複雑な合成石膏製造設備が必要となってくる。その例としてＦＧＤ（煙道ガス脱硫装置）石膏製造プラントが挙げられるが、これは製造処理の性質上、発電設備の隣に位置していなくてはならない。
【０００３】
これらの発電プラントは、アメリカ東部で主流の高硫黄石炭を使用して発電する。この発電プラントによる廃棄物が合成石膏に分類および脱硫される。この合成石膏をか焼して、壁板製造処理に使用する天然石膏の代用品とする。廃棄物スラグおよび石炭生成物による有害かつ長期にわたる健康への影響を考えると、合成石膏の処理および使用は環境問題を加速することでもある。本発明の目的は、環境を害さない合成接着剤を使用して、新規でこれまでとは明らかに異なる、環境に対して安全な種類の、建築業界で使用する壁板を提供することである。
【０００４】
石膏の供給量が絶えず枯渇状態にあることに加え、壁板製品に対する需要の上昇から、石膏および石膏を主成分とする製品の価格は近年実質的に上昇している。２０世紀の大半において、石膏壁板組成物の分野では比較的価格の低い材料が石膏壁板の芯部を常に占めてきた。しかしながら、建築業界にブームが起こり、住宅建設への需要が高まると、壁板製品への需要が、製造されて利用可能な壁板供給量を大幅に上回る。このように需要が増加すると、壁板製品の価格は急激に上昇する。
【０００５】
同様に、天然石膏壁板製品に価格の高い合成石膏製品を補足しなければいけないため、壁板製品の価格はさらに上昇している。このような価格上昇の要因により、軽量かつ強力で、壁板配合物内に含有される石膏量を最小限にして再設計した壁板製品に対する要望が出てきた。
【０００６】
従来の壁板製品の強化および軽量化についてはこれまでもさまざまな試みがなされてきたが、どれも仕上る製品の実質的な価格を引き上げるだけであった。例えば、壁板製品の強度を多少高めようとする試みとして、通常１％〜２％という非常に低い比率の無機あるいは合成結合剤を壁板配合物内に使用したことがあった。しかしながら、コストパフォーマンスを変えずに実質的に強度を高めるために必要な結合剤の量はわからないままであった。本明細書および本発明の一部として開示するように、合成結合剤主成分の重合化に必要な装置を壁板製造設備に配置したままでも製造コストを大幅に削減できることがわかっている。
【０００７】
石膏壁板製造モデム設備は、複雑な製造および材料取扱い装置を数多く含むため、これだけで非常に高価である。従来、石膏岩石から石膏鉱質分あるいは石膏源を取出すことは、山や山脈から硬質なパーライト原鉱を露点掘りあるいは露点採鉱するよりも難しい。石膏岩石を採鉱した後、より硬質で寸法の大きな石膏岩石を粉砕して寸法を小さくしてから、さらに微粒に粉砕する場所へ運搬する。こうして粉砕した石膏を、ロールミル、焼成炉、ｉｍｐミルおよび／またはＧＣミルを含む複合装置焼成システム内で処理して、石膏粉鉱をチョーク状石膏水性スラリにする。この焼成システムおよび処理は、粉末石膏および石膏スラリを急速乾燥および加熱して材料から多量の水分を除去しなければならないため費用がかかる。
【０００８】
この脱水処理に引き続き、石膏化粧しっくいを保有箱内に保管し、ピン式混合機およびネジ型コンベヤなどの装置に給送する。ここで泡剤、デンプン、セメント質材料および他の化学物質などの他の材料と共に、ここで水を再度添加して、最終的な石膏スラリを形成する。この石膏ペーストを正面の原紙と背面の原紙との間に展圧し、線に沿って切断する。次に、複合高温窯で緑色の石膏ボードをおよそ１時間以上乾燥する。この乾燥は低温（およそ２５０°Ｆ）から開始して高温（およそ６００°Ｆ）にした後、再度低温（およそ２００°Ｆ）にして窯から出し、石膏ボードの湿度を事実上０とする。この処理および材料取扱装置の複合システムは極めて高価であるため、新型の壁板を製造するために新施設を導入することは金額的に大きな制約であった。したがって、既存の製造設備にわずかな費用をかけて改造し、強力かつ軽量な壁板製品を製造できる手段を提供できれば有利となる。
【０００９】
パーライトおよび他の鉱物はこれまで、壁板構造物内における充填剤として使用されると同時に、研磨剤、防音プラスタおよびタイル、バーベキュー用チャコール成分、クレンザー成分、コンクリート建築骨材、濾過助剤、肥料配合剤、鋳物取鍋カバーおよび砂粒混和剤、不活性担体、絶縁体充填剤、損失−充填絶縁材、成形充填材媒体、梱包媒体、塗装加工材、植物繁殖防止材、耐火製品、土壌調整剤、タイルモルタル骨材、およびルーフデッキ用軽量絶縁コンクリートなど他の工業用途としてもさまざまに使用されてきた。パーライトは、その軟化範囲の適した温度に加熱されると元の大きさから約２０倍にまで膨張するという特異な性質を有する光沢のある火山岩である。膨張後に得られる製品には、その材料が低密度である上、熱伝導率が低く、音の吸収度も高いことから、工業上および建築関連にさまざまな用途がある。
【００１０】
岩石分類学的にバーライトは、真珠のような輝きがあり、玉葱の皮に似た同芯状のひび割れが通常数多くあるガラス状火山流紋岩であるといえる。化学的に見た場合、原石のパーライトは準安定無定形ケイ酸アルミニウムである。パーライトを化学的に分析すると、その成分平均値は通常、７１％〜７５％のＳｉＯ２，１２．５％〜１８．０％のＡ１２Ｏ３，４〜５％のＫ２Ｏ，１〜４％のナトリウムおよび酸化カルシウム、および少量（微量）の金属酸化物となる。パーライトは化学的に不活性であり、ｐＨはおよそ７である。パーライトの比重は２．２〜２．４（１３９から１５０ポンド／ｆｔ３）であり、硬さは５．５〜７（モース硬さ）である。パーライト原石の色は透明な薄いグレイからガラス状の黒にかけてさまざまであるが、膨張後のパーライトの色は雪のような白からグレーがかった白となる。
【００１１】
工業上、用語「パーライト」には膨張製品も含まれる。パーライト微粉を軟化した粘稠状態まで加熱すると、ガラス内に含まれる化学結合水（２％〜５％）が蒸発して蒸気になり、各微粉がガラスフォームの塊に膨張する。パーライト原石の元の塊は、１，２００°Ｆ〜２，０００°Ｆの温度で４〜２０倍に膨張する可能性がある。膨張したパーライトは、軽く多孔質な材料か、低孔率で光沢のあるガラス状の微粉となる。固有物性および処理変数に依存して、膨張したパーライトのバルク重量は通常２〜２０ポンド／ｆｔ３である。
【００１２】
プラスタおよび絶縁コンクリート用膨張パーライト骨材の分粒およびバルク密度については、Ａｍｅｒｉｃａｎ Ｓｏｃｉｅｔｙ ｆｏｒ Ｔｅｓｔｉｎｇ ａｎｄ  Ｍａｔｅｒｉａｌｓ （ＡＳＴＭ）により基準が定められている。濾過媒体および他の多くに使用するパーライトであれば、通常、製造業者が薦める目的にかなった分粒および他の性能に対する基準にしたがう。
【００１３】
パーライト（膨張後）の等級付けは、ポンド／ｆｔ３を単位とする密度により行い、製造業者およびユーザが識別できるように製品番号あるいは商標名によって分類することができる。膨張製品の重量は２ポンド／ｆｔ３と軽い場合もあるが、広範に使用されている大半のバルク密度等級は７〜１５ポンド／ｆｔ３である。本発明による壁板複合材料芯材部分内に使用する膨張パーライトは４〜１０ポンド／ｆｔ３のものである。この範囲で一般の等級には、コンクリート、プラスタ、キャビティの充填あるいは石工術がある。その粒径は１００〜２，０００μである。
【００１４】
この膨張製品は出荷用に、一般に４ｆｔ３／袋の割合で袋詰され、通常トラックあるいは貨物列車で輸送される。
貨物列車の場合、膨張製品をバルク積み非液体物貨物輸送車で輸送することもある。
【００１５】
膨張方法およびパーライト等級に依存して膨張パーライトの膨張後の重量が変動するため、重量が重要な要因である多くの製品の製造に使用することができる。建築業界では、不燃性であり水分吸収率が低いことからパーライトは優れた絶縁材料となっている。
【００１６】
パーライトプラスタ骨材は耐火構造鋼建築に広範に使用され、これにより内壁および天井の重量を削減することができる。パーライトコンクリート骨材によるルーフデッキとして使用しても、絶縁効果を発揮し、重量を削減できる。膨張パーライトは、屋根用絶縁（石膏）ボード、石工術（キャビティ目止め）および床や壁のタイルとして重要な構成要素である。
【００１７】
パーライトには多くの重要な用途があるが、その例として、液体酸素などの固化したガスを極めて低温に保つ、水および湿潤表面に対する油漏れを吸収する、油性廃棄物を含む廃液を清浄する絶縁体（低温技術）として、および成形砂粒への混和剤としての使用が挙げられる。
【００１８】
要約すれば、パーライトについて建築業界ではさまざまな使用法が発見されており、壁板製品での充填剤としても使用されているにもかかわらず、これまで壁板配合物内に必要とされる石膏量を大幅に削減する触媒として有効に使用されてはこなかった。
【００１９】
さらに、標準の石膏壁板に使用される表面および背面の緑および／または灰色の原紙は通常低級かつ再利用品であるため、輸送、建設、あるいは設置時に雨天あるいは湿潤表面状態となれば性能は劣化する。一般に言う石膏乾式壁／シートロックの重量は、一般的な安全問題として、輸送および設置時、特に天井板を吊り下げる際には常に問題となることである。脆い石膏ボードを設置する際に材料の破損および損失が起こればマイナス要素となる。したがって、従来技術では明らかであった欠点を持たない、改良された表面および背面紙を提供できると有利である。
【００２０】
石膏壁板およびその関連製品の製造において主成分として硫酸カルシウム半水化物ＣａＳＯ４・２Ｈ２Ｏを使用することは、半世紀以上にわたりその基底部門において変わらず、また変えようともされなかった。長い間、建物の内装および外装の仕上げを壁板、ラスあるいは堰板などの石膏を芯材とする建築資材で行うことが通例であった。一般に、これらのボードは本質的に、組み合わせた石膏結晶の芯材を繊維質の、特に紙製のライナシート間に配置して含む。石膏スラリを硬化（すなわち水性スラリからの水分と反応）および乾燥させた後、そのシートを標準壁板寸法に切断する。石膏乾式壁の製造方法は、例えばＫｉｒｋ−Ｏｔｈｍｅｒ Ｅｎｃｙｃｌｏｐｅｄｉａ ｏｆ Ｃｈｅｍｉｃａｌ Ｔｅｃｈｎｏｌｏｇｙ、第２版、１９７０年、第２１巻、６２１〜２４頁に記載されている。その内容全体を本明細書内に引用したものとする。
【００２１】
特定の添加剤を石膏壁板の芯材に組み入れることが周知である。その例として例えば、泡剤を粗く刻んで、石膏スラリの形成および硬化前にそのスラリに組み入れる発泡骨材が挙げられる。デンプンあるいはデキストリンなどの有機接着剤または他の繊維に加えて、０．５〜１０％という少量でパーライトおよび／またはバーミキュライトなどの膨張無機充填材も石膏スラリ内に組み入れている。石膏スラリと反応してガスを発生させる単純な化学物質などの他の物質も添加されている。例えば、炭酸塩を加えてスラリ内にＣＯ２を形成する、石鹸フォームなどの他の気泡剤を使用して、混合時に石膏スラリ内に泡立ち空気を取り込んでもよい。
【００２２】
しかしながら残念なことに、気胞量が特定点を超えて増加すると複合壁板芯材の強度が低下するため、組み入れられる気胞またはガス胞あるいは孔の量には制約がある。同様に、空気含有量が過剰になると、釘をボードに貫通させた際のボードの釘抜き耐性が低下する。さらに、ＡＳＴＭ Ｃ７９ およびＡＳＴＭ Ｃ４７３による釘抜き試験および曲げ破壊試験における強度結果が大幅に低下するため、これまで石膏壁板内に２〜３％を超える量で膨張鉱物を添加したことはなかった。個々の発明者および主要な製造業者らが、軽量かつ強力で、現在の配合物に対して本質的に改良された壁板製品を製造することを目的としながらも、強度を高めつつ、その重量を削減した壁板製品を比較的低価格で提供しようという課題は、壁板自体を再設計する面でも、その製造方法の面でも実際にはまだ実現されていない。これまで数多くの組み合わせおよび組成物が試みられ、試験されてきたが、実施不可能な用途である、かつ／または製造コストが異常にかかるという理由から多くは使用されていない。重量および密度が低減されたボードであっても業界基準を満たしている、あるいはそれを超えてなくてはならず、また、そのボードのＡＳＴＭによる強度が、重量の大きな対応物以上でなくてはならない。このような軽量壁板組成物を従来の高速製造装置を使用して製造可能でなくてはならず、全く異なる製造方法をとることによりマイナスの結果を招くことがあってはならない。
【００２３】
合成結合剤を添加する試みは、Ｂｕｒｋｅ他に付与された米国特許第５，８７９，８２５号に開示されているようについ最近行われたことである。しかしながら、複合化学配合物のさまざまな組み合わせについての工学的および化学的探求およびその組み合わせは非常に限定されたものである。さらに、燃焼光学標準ＡＳＴＭ試験Ｅｌ １９下における有毒ガスの環境問題については実現あるいは考察されておらず、費用を考慮してアクリルポリマーの量が１〜２％に制限されているため、ポリマーは最小限の架橋性能を有するに留まっている。さらに、蒸散防止剤としてパーライトを使用することにより、芯材組成物の硬化時に形成される石膏結晶の脱水防止を行うことが開示されているが、石膏の代替としてパーライトなどの膨張鉱物を壁板芯材の構造土台の１つとして導入することについては考慮されておらず、強化剤内の分子変化を形成するために壁板芯材の成分間を完全な架橋状態とする合成結合剤組成物に対する具体的な要望についても触れていない。この分子変化は、実質的に削減された量の石膏を壁板芯材の他の成分と完全に結合させるために必要となるものである。同様に、Ｂｕｒｋｅ他に付与された米国特許第号第５，８７９，８２５号には、０．２５％〜約２．５％のみの固体量で「強度強化剤」を使用して強化剤の架橋効果を著しく制限し、仕上る壁板製品の重量を大幅に削減することが開示されている。
【００２４】
従来技術では、セルロース誘導体および他の多孔質材料の結合に使用する接着剤組成物を提供しようと他の試みもなされている。例えば、Ｎｉｃｋｅｒｓｏに付与された米国特許第３，７２０，６３３号には、紙加工用途に使用する、ポリビニルアルコールを主成分とする接着剤組成物が開示されている。しかしながら再度、それまで周知であった組成物と比較して重量を削減しつつ、成分間を十分に架橋して石膏および／または膨張鉱物と結合させて、壁板シートとしての使用に必要な強度特性を備える芯材を形成する具体的な合成接着剤組成物に対する要望に付いては記載あるいは提案がなされていない。
【００２５】
さらに、Ｉｍｍｏｒｄｉｎｏ，Ｊｒ．に付与された米国特許第５，５３４，０５９号には、水再分散性粉末ポリマー結合剤などの、石膏を主成分とするポリマー変性材料を含む機械加工可能なプラスタ組成物が開示されている。しかしながらこの場合、このポリマー結合材料を使用することにより、それまでの組成物より格段に硬質で、したがって容易に機械加工可能な、コンピュータ制御式ミル機で使用するプラスタ半加工品が製造される。しかも再度、壁板芯材の石膏および／または膨張鉱物成分と固定結合状態を設ける完全な架橋型である合成結合剤を含む、強力ながら軽量な壁板の製造に使用可能な組み合わせについては開示あるいは提案されていない。
【００２６】
したがって、壁板組成物内の石膏量を削減し、壁板芯材成分を完全に架橋して従来の壁板製品に対する構造要件に耐えられる構造上の一体性を備えた硬質構造を形成できる合成結合剤組成物を使用する高強度軽量壁板製品を提供できれば、非常に有利である。この壁板製品は、仕上る壁板シートの重量を削減しつつ、産業上の要件を満たし、その上、これまで周知の壁板製品に匹敵する強度を少なくとも備えていなければならない。この壁板はまた、新規組成物の製造を開始しようと既存の設備を大きく刷新せずとも、従来の石膏壁板製造設備にて製造できるものでなければならない。
【００２７】
【発明の開示】
乾燥状態において永久結合を形成できる性能から選択した合成結合剤に、膨張鉱物（パーライトおよび粉砕パーライトなど）、有機結合接着剤、乾燥剤および硬化剤を組み合わせた本質的に特異な組み合わせを含む組成物をすべて耐湿性および耐熱性処理済紙材料の被覆材内に含有すると、改良された軽量かつ強力な壁板製品を製造できることがわかった。本発明の技術では、充填剤として作用するのみの鉱物ではなく、結合剤自体が鉱物に装着して複雑な配合状態を形成するために、物理的に複合マトリクスの一部となる膨張鉱物を利用する。これまで石膏壁板に対して無機充填剤が１〜１０％で使用されてきたのに比較して、この膨張鉱物は、本発明による芯材複合材料の１３〜６０％範囲であればいずれの分量においても組み入れが可能である。これにより、芯材の形成に必要な石膏量を劇的に削減することができる。
【００２８】
本発明により改良した壁板から数多くの重要な改良点が得られている。第１に、本発明による壁板組成物では、壁板の製造に必要な焼き石膏の量を大幅に削減することができる。本発明により焼き石膏化粧しっくい量を削減（壁板組成物内にパーライトを使用したことによる）できたことで、現在使用中の壁板製造プラントの生産力が上昇する。通常、石膏プラントでは、石膏原鉱を研磨しなくてはならないことから生産能力に限界があり、合成石膏の場合でもその焼成には限界がある。
【００２９】
必要な石膏量を最小限に抑え、同時に必要なエネルギおよび総費用を大幅削減することにより、本発明による改良型壁板製造設備の製造生産力を向上させる。
具体的に言えば、研磨あるいは焼成窯の面で制約があったことから、これまでは焼成装置および石膏供給量が壁板製造設備における生産力を抑制する要因であった。新しい石膏プラントで製造開始して石膏焼成装置を拡大および／または改良すれば、拡大される粉砕設備はますます高くつくことになる。通常、標準壁板製造設備には、各壁板製造ラインに具備されている焼成操作供給設備は１つである。さらに、内部石膏原鉱需要が供給量をはるかに超える状態が続いている。したがって本発明では、現在の石膏原鉱供給を分散させて、必要な石膏研磨量を削減することにより壁板製造プラントの生産量を向上させる。また、本発明により、石膏壁板製造業者が１本のボードラインに流さなければならない焼き石膏量は削減され、現在の１本のボードライン石膏供給設備を利用して複数の壁板製造ラインを追加動作させることにより、所与の壁板設備の生産量を大幅に増加する。その結果、生産性を高めるために高価な焼成粉砕装置を追加購入する費用を省くことができる。
【００３０】
本発明による軽量化技術による第２の利点は、現在使用されている従来型の重い石膏壁板配合物に比較して大幅に軽量（最大５０％の軽量化）な壁板組成物が得られる。このように重量が削減されたことにより、輸送時の荷重が軽くなり、ひいては輸送費用の削減となる。
【００３１】
さらに、作業者が取扱う負荷が軽くなるため、設置処理が容易に行われて費用がかからず、現場の労働コストが削減される。同様に、重い壁板に関連して壁板を設置する作業員の負傷事故が発生する危険性も減少する。
【００３２】
本発明による強力壁板ではさらに、本発明による組成物を使用することにより壁板の可撓性が周知の壁板組成物の場合より高くなっていることから、手動あるいは機械による設置箇所への輸送時に発生するボードの破損および損失量を低減できるという利点も得られる。
【００３３】
さらに本発明による壁板組成物では、耐湿性および耐炎性を現在の業界基準を超えるまでに改良しつつ、現在使用されている重い石膏壁板以上の強度が得られる。このように軽量かつ強力であることは、構造上の支持負荷量が減少したことと等しく、あらゆるプロジェクトで必要となる支持強度全体が低下し、ひいては建築費用全体を削減することとなる。
【００３４】
壁板芯材に特定の構成物質（以下に詳細を記載）を含有すると、壁板の合計構造強度が改良される、重量が軽量化される、破断時の浮遊微粒子が削減される、脆性が低下する、可撓性が向上することがわかっている。さらに、本発明による高品質壁板組成物は、本明細書においてさらに説明するように、一般的な既存の壁板製造装置を利用して製造できるため非常にコストパフォーマンスがよく、装置の改造や追加もわずかで実施できる。
【００３５】
これまでの合成結合剤を壁板組成物に添加する試みでは、設置時における最終的な壁板シートの万能ナイフによる切断性が劣化した。しかしながら、本発明による組成物は、鉱物および膨張鉱物と結合および溶融し、標準建築業界における使用時に適用されるように万能ナイフを使用すれば切断および分断が容易である脆性架橋型複合ポリマーを見出すための広範囲におよぶ化学技術研究および試験を含んで、数多くの化学的組み合わせに対する数百回もの試験および分析を経て開発されたものである。さらに、製造処理に多少の変更を行うだけで配合でき、環境を害さず製造コスト効率のよい、軽量かつ強力な再設計壁板製品は、これまで得られなかった。
【００３６】
この組成物に任意に、強化繊維、防火材料、撥水材料および他の防水材料を含有してもよい。さらに、本発明の技術により、実験室での試験ではピン型混合機からナイフまでのセット時間が短縮できるため、ボードライン製造速度を、目下実現されている速度をはるかに超えるまで上昇させることができる。製造速度が上がり、それにより生産性が向上すれば、多量の壁板を生産して現在の需要を満たすことができる。この結合剤の複合配合物は、さまざまな他の建物資材にも同様に使用できそうである。
【００３７】
従来の石膏壁板が具備する紙製被覆材あるいは化粧材は、古新聞，古ダンボール紙，クラフト裁断物，遊び紙の削り屑など、これらに限定されない故紙成分を含む。その結果、壁板の被覆材の色は、茶色，黄褐色，灰色，ピンクグリーンおよび灰色がかった白など多岐にわたる。その上、曲げ破壊強度および釘抜き抵抗試験（ＡＳＴＭ Ｃ−４７３による）の結果に見られる紙繊維強度への依存度からわかるように、従来の石膏壁板強度はこの被覆材紙の強度に依存するところが大きい。任意に、本発明では繊維長さを長くする、かつ／または色を常にオフホワイトとするラミネート紙を使用してトップ層を変更することにより、紙被覆材の破断強度を高めることができる。
【００３８】
本発明により改良された強力芯材では、従来の非強化型石膏乾式壁に比較すると、圧縮試験、剪断試験および引張荷重試験の結果が向上する。石膏堰板に対するＡＳＴＭ  Ｔｅｓｔ  Ｓｔａｎｄａｒｄ  Ｃ７９標準規定では、試料の平均表面水吸収率が２時間後に１．６ｇを超えなければならない（Ｓｅｃｔｉｏｎ５．１．７）。石膏壁板を上記のＡＳＴＭ標準に見合うようにしなければならないと同時に、耐湿性および悪天候条件も、長い間、石膏乾式壁の問題であった。本発明により改良された壁板は、ＡＳＴＭ Ｃ７９−５．１．７をはるかに超えて改良された耐湿性被覆材および芯材を含む。したがって本発明は、建築資材として使用される新しい壁板あるいは天井ボード設計のうち、構造強度、耐湿性および重量を改良するものであり、その改良により石膏を主な芯材原料とはしないものである。
【００３９】
本発明の好ましい実施態様の目的はさらに、厚さを１／４インチ〜１インチとする膨張パーライト壁板の製造方法であって、デンプン，ホウ酸，発泡剤，石膏およびラテックス酢酸ビニルエマルジョンを水と共に膨張パーライトに混和して組成物を形成するステップと、硬化性パーライトの水性スラリを、再利用バージンパルプを含む２枚の高品質紙被覆シート間で包囲してボードに形成するステップと、連続形状のボードを形成装置から切断ナイフに方向付け、そこで所望の長さに切断するステップと、最後にこのボードを７５℃〜３２５℃の高温窯内で乾燥させるステップとを含む方法を提供することである。この処理に任意に、温風をボードラインの包囲部分に当てて、ボードラインが切断ナイフ部分に到達する前にボードの硬化処理を開始するステップを含ませる。
【００４０】
上述したように、石膏ボードの製造は、石膏岩石の収集から完成した壁板の製造に至るまでの複合的な処理である。しかしながら、以下の実施例ですべて説明するように、本発明により改良された壁板製造では、従来の石膏壁板製品および製造方法に比べて、所与の石膏供給量に対する壁板生産量を上昇させることができる。任意に、壁板芯材に石膏を使用しない場合には、焼成システムを製造過程から省き、製造時の硬化温度をかなり低下させることができる。これも、本発明により改良された壁板の製造コスト全体を大幅に削減する要因である。
【００４１】
本発明による改良型壁板製品のもう１つの改良点は、壁板芯材が破損する半減期を短縮することによる環境面にある。パーライトは石膏より不活性な材料である。したがって地下水と反応する、あるいは地下水内に滲出しないことから、環境に対して安全性が高い。さらに、本発明による壁板製品に使用する接着剤はかなり迅速かつ容易に分解する。したがって、本発明の改良型壁板は、従来の石膏壁板製品に負けない環境面での改良点を備え、白っぽい被覆材を具備する軽量かつ強力な難燃性パーライト壁板となる。
【００４２】
【発明の実施の形態】
本発明により改良された壁板の強力芯材には、膨張パーライトを５％〜６０容量％で含有する。この膨張パーライトの寸法は１００〜２０００μである。好適等級に対する一般のふるい分析は、３０＋で３〜８％、５０＋で３０〜４５％、１００＋で２５〜４０％、１００−で１５〜３５％である。好適等級の弛緩時の密度は６ポンド／ｆｔ３であり、圧縮時の密度は７．５ポンド／ｆｔ３である。その結合剤には、酢酸ビニルポリマー，ウレタンおよびポリウレタンなどの液体プラスチック，アクリルポリマー，水性変性脂肪族ポリマー，水溶性ケイ酸ナトリウム溶液，水性ポリ塩化ビニル溶液およびポリビニルアルコールの中から、１種類以上の薬剤を主成分とする混合物を含む。アルミノケイ酸カリウムナトリウムなどの乾燥剤、Ｐｕｒｍｏｌあるいは微粒シリカも湿分を迅速に駆逐するために使用した。
【００４３】
イソプロピルアルコールも液体混合剤として水の代わりに使用した。上記に列挙した薬剤を使用することにより、芯材を固化して硬質とし、従来の石膏乾式壁では普通であった場合に比較すると、改良された壁板を容易かつきれいに切断できるようにした。
【００４４】
本発明により改良された壁板製品の好適組成物には、デンプン，ホウ酸，酢酸ビニルおよび石膏を含有する。この組み合わせにより（比率に付いては以下に記載）、列挙する実施例のすべてにおける重量、強度、硬化および接合の結果が最良となることがわかっている。広範囲からのさまざまな接着剤をそれぞれ、および互いに組み合わせて適用および分析したところ、この組成物を含む結合剤を使用した壁板であれば、その性能が現在使用されているものに近くなり、同時に強度を高め、重量を削減できることが確認された。本発明により改良された壁板において石膏は任意の要素であり、機能的壁板製品の製造に不可欠ではないが、本発明による壁板の複合芯材内に使用すると、予想外の利点がいくつか得られる。その１つは、同じ作業具および技術で現在の業者により、従来の石膏壁板を製造するために、現在実施されている方法と同じ方法で適用可能なことである。さらに、石膏により、本発明によるボードの切断あるいは分断特性が改良され、同時にボードの可撓性も強化される。石膏は、本発明により改良される壁板の強度について重要な要素ではないが、石膏を含むことにより結合剤の結合特性全体が高まる。デンプン、ホウ酸および酢酸ビニルを組み合わせるだけで本発明による複合芯材の製造においてパーライトを互いに十分に結合させることができる。しかしながら、本発明による改良された壁板製品の配合物内に石膏を混和すると、上述した４種類の成分との優れた相溶性により、他のセメント質材料と比べて好適となる。
【００４５】
本発明による組成物内に石膏を含有することによる利点のもう１つは、形成装置とナイフとの間でボードを硬化することに関する。任意の予備加熱システム（詳細は以下に記載）が「石膏を含まない芯材」の硬化を開始して、ナイフでそのボードを切断する前に連続ボードの予備切断硬化物あるいは固化物を提供する。石膏を用いると、ボードを予備加熱して、スラリを端部から流出させずに切断できるように十分な硬化あるいは固化させる必要がなくなり、ナイル後の反転装置によりボードを取扱えるように硬質にすることができる。
【００４６】
その上さらに、石膏により、複合芯材の難燃性を高めることができる。
要約すると、本発明による壁板製品が含む組成物の成分として石膏を含有すると、石膏を使用しやすいように既存の石膏壁板製造設備を修繕することになり、これにより、改良した強力かつ軽量な壁板製品を石膏壁板製造設備内に完全かつ容易に移行させて形成できることになる。
【００４７】
任意に、改良された壁板被覆材料を、改造したトップ層と合わせて４０〜５０ポンドでマニラ紙の色の耐湿性紙正面シートで構成する。再利用された製紙用パルプを含む被覆材料を組み入れた従来の壁板構造では、被覆材料内の繊維長さが１／２〜３／４インチである。しかしながら本発明では、１インチ以上のバージン繊維を含むトップ層シートを使用する。これまでにも長さが１インチ以上の繊維を組み入れた紙が製造されたが、本発明者の知る限り、バージンパルプが壁板シートのトップ層被覆シートに適用された例はない。したがって、このように延在する長さの繊維を本発明による壁板被覆シートに含有させることにより、これまで周知の壁板構造より大幅に高い破断強度を提供できるという予想外で非自明な利点が得られる。
【００４８】
周知の紙形成方法であればいずれを用いても、本発明による壁板の任意仕様による紙被覆シートを独自に適用することができる。表面紙のトップ層に１００％「バージンストック」を使用することにより、ライナの強度を高められると予測できると同時に、現在の完全に再利用物による壁板紙に必要なクレーおよび充填剤のいくらかを省略することができる。バージンパルプによるトップ層を既存の再利用物による壁板紙層に合わせることにより、強度および湿潤時取扱性を高められる。第１に、円網抄紙機で製造した一般に多層シートを含む紙被覆シートを製造する。ロジンおよびみょうばんなどの従来のサイジング化合物を選択したバットに入れ、何層かあるいはすべての層に内面的サイジングを施す。これらの層を取り出して積層し、本質的に均一なウェブの紙を形成する。乾燥させた後、この紙に、特定の置換無水コハク酸，置換グルタル酸無水物および無水マレイン酸と内部オレフィンとの反応生成物を含む種類の合成サイズ水性エマルジョンをコーティングする。この方法により、紙の芯材側に位置する結合ライナ内への吸収率が上がり、紙を複合芯材に機械的に連結することができる。
【００４９】
瀝青質あるいは蝋質撥水材料を使用する場合、それらはパーライトの約１．０〜約１０容量％とする。これらの材料をパーライトに、溶融状態からあるいはエマルジョンとして適用することができる。シリコーンエマルジョンを使用する場合、シリコーンがパーライトの約０．０１〜約２容量％となるようにする。シリコーンエマルジョンの場合は、従来技術において周知の技術により、エキスパンダから出たら直接パーライトに適用してよい（詳細に付いては以下に記載）。
【００５０】
硫酸カルシウムを主成分とする化合物を添加すると、充填剤材料として作用する場合がある。好適試料の多くは硫酸カルシウム混合物を必要としないが、いくつかの試料では５％〜１５％の割合でこれを含有する。
【００５１】
ホウ酸，ホウ酸亜鉛，硫黄化物，リン酸ジアンモニウム，窒素化合物，酸化アンチモン，シリカ，酸化チタン，ジルコンなどの相溶性難燃剤を、ボードの約０．１５％〜約３重量％の割合で使用することが可能である。これらの難燃剤は、スラリ混合処理時に粉末あるいは溶液として配合物内に添加することができ、壁板の積層被覆材紙を難燃性にするために紙被覆材上に噴霧して添加することも可能である。難燃剤を適用する実施例を以下に記載する。
【００５２】
［実施例１：難燃性、耐湿性システム］
このシステムは、ボードがカスケード領域を出て製造装置の開始領域に入る際にボードに難燃性溶液を直接噴霧する。これは、ボードがコンベヤに搭載されて通過する際に、動作を引き起こすスイッチアクティベータを備えたスプレーヘッドを使用して行う。添加剤は貯蔵タンクおよび圧力型吐出システムから供給する。その添加剤を表面紙に直接噴霧する。
【００５３】
［実施例２：難燃性］
紙に難燃性を付与する別の方法は、紙の製造時においてクラフト法を行う時に難燃剤を乾燥形態で添加することである。難燃剤の微粒子分配物を板紙に押出加工する前のパルプスラリに添加する。こうすることにより難燃剤を紙内に完全に溶け込ませることができる。この難燃剤として、ホウ酸亜鉛、酸化アンチモン、窒素化合物 あるいは硫黄化物（硫黄化合物）が可能である。これらはすべて一般的な紙用難燃剤である。耐湿性成分も、実施例１に記載した構成を利用して噴霧しなくてはならない。さらに、複合芯材を、相溶性難燃剤を混合時にスラリに添加することにより、その混合時に難燃剤で処理してもよい。
【００５４】
有機あるいは無機結合剤を、乾燥状態において永久的粘性を付与できる性能から特に選択する。ビニルポリマーなどの自己架橋型永久粘性ポリマーを使用すると好ましい。結合剤として有用なポリマーの例として、ジプロピレングリコールモノメチルエーテル，ジエチレングリコール モノブチルエーテル，トリエチルアミン，アクリル樹脂，変性脂肪族，エポキシ，ポリビニルアルコールおよびこれらの組み合わせなどを溶剤とするデンプンおよびケイ酸塩などの有機材料、および、ポリ酢酸ビニル，酢酸ビニル，カルボキシル基含有酢酸ビニルエチレン，塩化ビニル，ウレタンおよびポリウレタンなどの無機材料が挙げられる。
【００５５】
以下に記載する独自の接着技術は全く新規なものであり、壁板製品の製造では非自明であることに留意されたい。
この処理では、合成物質をさまざまな量で、デンプンおよびホウ酸塩を含むすでに周知の天然接着剤配合物に添加する。これにより、壁板製造処理時に化学変化を起こしてデンプン，ホウ酸塩および合成接着剤との間を完全に架橋することにより、パーライトを固定して硬質な芯材を形成するための強力ウェブを形成する結合剤が得られる。
【００５６】
現在、パーライトは、充填剤あるいは、従来の石膏壁板組成物内の空間を塞ぐための添加剤として使用されている。しかしながら、本発明では、膨張鉱物パーライトを組成物の一部として使用し、結合剤をパーライト上に接着させることにより芯材の強度を高める。デンプンおよびホウ酸塩を従来の壁板組成物に添加して、傷つき易い石膏結晶を保護し、壁板が製材用乾燥炉内で最高温度で熱処理される際に壁板芯材の石膏成分を適切に結晶化させるようにすることも多い。しかしながら、デンプンとホウ酸塩とを組み合わせても天然接着剤となる。デンプンをホウ酸塩で処理すると、ホウ酸塩陰イオン構造内で架橋の相互交換が起こり、ポリマー系の物性が変異してしまう。
【００５７】
従来の石膏組成物では、結合剤を添加して壁板強度を高める必要はないが、その強度は最終製造段階における壁板の熱処理で生成される石膏結晶の成長に依存している。したがって、従来の石膏壁板組成物は、デンプンとホウ酸塩との組み合わせによる接着性に依存したものではない。
【００５８】
しかし、本発明による壁板組成物では結合剤を添加する必要がある。デンプンポリマーに、酢酸ビニルであると好ましい別のポリマーを添加すると、３種類の成分間を架橋できることがわかっている。合成物質のポリマー鎖をデンプンおよびホウ酸塩のポリマー鎖に架橋することにより、より拡大した化学変化がもたらされる。分子規模では、ポリマー鎖の分岐がすべての方向に延在してパーライトに装着し、ボードの強度全体を高める。
【００５９】
酢酸ビニル，ポリ酢酸ビニルコポリマーあるいは酢酸ビニルエチレンコポリマーを導入することにより、得られる複合分子の寸法は大幅に拡大され、そのさまざまな分岐鎖はすべての方向に延在する。高い粘度、急速な粘着性、より良好な流体性能を備えた接着剤を形成するのは、ポリマー構造において、分子が、高い分子量を有する分岐量の多い鎖を含むポリマーに望ましく変化することなのである。これらの品質は、本発明による最も好適な実施態様の強度を得るために重要である。以下に記載する点は、本ポリマー接着剤系から得られる２つの主な利点である。第１に、現在の石膏壁板用ＡＳＴＭ標準より高い曲げ強度および圧縮強度を実現できる。第２に、本発明による独自のポリマー接着剤組成物により、壁板組成物の重量を、現在使用されている石膏壁板の重量の最大５０％まで削減することができる。
【００６０】
酢酸ビニルポリマー（Ｖｉｎｙｌ Ａｃｅｔａｔｅ Ｐｏｌｙｍｅｒ：ＶＡＰ）のみの場合も、他に上述した接着剤と組み合わせた場合も、かなり好ましい試験試料および試験結果が得られることがわかっている。使用するＶＡＰは、融点が３２°Ｆ〜３９°Ｆ、蒸気圧が１６ｍｍＨｇ〜２２ｍｍＨｇ（６８°Ｆ〜７０°Ｆ）、比重が１．０〜２．０、蒸気密度が１未満〜１、沸点が２１２°Ｆ〜２１２°Ｆ以上という一般特性を備えた乳白色の液体であり、このＶＡＰは水と混和性である。ＶＡＰは一般に、硬質で脆いが強硬な樹脂であり、壁板がボードに刻み目を入れた後に通常の万能ナイフで切断および分断できる必要のある壁板設置処理に総じて好ましいことがわかっている。さらに、業者により供給されるさまざまなＶＡＰを、石膏およびパーライト試験試料を独自な百分率で組み合わせて試験したところ、いずれも環境を害することなく、耐熱試験時の有毒ガス発生もなかった。
【００６１】
さらに、入手可能なＶＡＰ配合物のそれぞれが、デンプンおよびホウ素と明らかに架橋し（ホウ酸を使用したため）、鉱物と接着剤組成物との間が融合した。したがって、結合剤が鉱物に単に接着するのではなく、本発明による組成物内において有機および無機成分の化学融合が起きていることが確実である。したがって、融合が起きると化学的に変化した結合剤の組み合わせとなり、これが加熱されて壁板配合物を化学的に溶融することになる。
【００６２】
試験試料の燃焼試験結果を良好にするため、ガラス転位温度（ｔｇ）を上昇させると好ましいこともわかっている。壁板建築用途では、ＶＡＰを用いて定格燃焼を高くすることが確実に好ましい。Ｔｇは高いほど好ましいが、２８℃〜３９℃のＴｇを燃焼試験時に調べたところ、すべての温度が許容範囲であった。変性したＶＡＰを用いればガラス転位温度を上昇でき、これにより燃焼試験の結果が改良されることは間違いない。水性エマルジョンの濃度を低くすると高い密度が得られることがわかっている。これは、ポリマーの輸送費用を抑え、仕上る製品の総費用を抑えるために重要な要素である。しかしながら、壁板製造現場で変性ＶＡＰに化学処方を施すことは優先的選択肢であると考えられる。
【００６３】
可溶性ケイ酸ナトリウムガラスから誘導される一連の化合物は、ケイ酸ナトリウムとして周知である。基本的なケイ酸ナトリウムは、少なくとも中世初期から、砂および土壌の安定化、および、砂を土台として形成した構造物を含む鉱物の安定化において単純な低価格接着剤バインダとして使用されてきた。ケイ酸ナトリウムは、耐火セメント，気硬性耐火モルタルおよびプラスチックセメントの製造に結合剤として使用されている。このケイ酸ナトリウムの量は、耐火混合物に対する最大２０％から、気硬性モルタルに対する最小５％までさまざまである。
【００６４】
ＳｉＯ２：Ｎａ２Ｏの比率および固形物含有量を変化させることで、数多くの多様な産業上の用途に用いられる溶液を調製することができる。ＳｉＯ２：Ｎａ２Ｏの比率により、その化学薬品の接合強度が左右され、ケイ酸ナトリウムの分子量も変化する。標準ケイ酸ナトリウムの分子量は２１２．１５ｇである。一酸化ナトリウムあるいはシリカを添加して分子量を加減する。
【００６５】
ケイ酸ナトリウムのｐＨは１１〜１３であり、１１であればケイ酸含有量の多い液体であり、１３であればアルカリ性がより高い状態である。１．６よりアルカリ性の高い比率であるケイ酸ナトリウムは通常、アルカリ性が強すぎ、結晶化する傾向にある。ケイ酸塩がアルカリ性になるほど湿潤性が高くなり、ケイ酸含有量が多いほど水分吸収率が低くなり、通常の大気温度にて乾燥状態となる。ガラス片を熱湯および蒸気で溶解して、液体ケイ酸ナトリウムを生成する。ＳｉＯ２：Ｎａ２Ｏの比率を調節するには苛性ソーダを使用する。
【００６６】
ケイ酸ナトリウムを単独で、さまざまな密度および溶液内で結合材料として、試験パーライトと共に試料内に適用したところ、他の化合物と比較して比較的低い接着力および実験室試験結果が得られた。しかしながら、酢酸ビニルおよび液体プラスチックを組み合わせたところ、ケイ酸ナトリウムにより強度が高くなり、接着剤合計費用が削減された。ＯｘｙＣｈｅｍ製液体ケイ酸ナトリウム、グレード４０〜４２、Ｈｅａｖｙ、による実験室試験結果が最も好ましかった。ＯｘｙＣｈｅｍ  Ｓｏｄｉｕｍ  Ｍｅｔａｓｉｌｉｃａｔｅ Ａｎｈｙｄｒｏｕｓ、グレードＳ−２５を添加したところ、数例で改良された化合物混合物が得られ、乾燥時間が短縮された。
【００６７】
変性脂肪族ポリマーを他の化合物と併用すると、低価格で比較的急速に接着し、急速に硬化し、高い強度を備えた接着剤が得られ、この接着剤は粉砕パーライトあるいは膨張パーライト粒子にすぐに接着し、これらを十分にコーティングした。以下の実施例に使用する変性脂肪族ポリマー（ＭＡＰ）は水溶性であり、乳白色で、臭いはほとんどなく、４５〜４７％が固形物である。しかしながら、ＭＡＰを単独で試験すると（すなわちポリウレタンを組み合わせず）、実験室試験結果は悪化した。
【００６８】
ウレタンおよびポリウレタンなどの、溶剤で化学的処理を施した液体プラスチックを、パーライト芯材の結合剤および充填剤として使用する。ウレタン化合物は、アクリラメート（ａｃｒｙｌａｍａｔｅ）樹脂（あるいは、例としてアクリルエセロール（ａｃｒｙｌｅｓｅｒｏｌ））を含み、ジフェニルメタン−４あるいは４−ジイソシアン基と反応する。ポリイソシアネートがポリウレタン化学的性質の重要な物質である。イソシアネート基が水酸基と反応し、これら２種類の反応生成物間が架橋するとウレタン基となる。これがポリウレタン化学反応という名前の由来である。芳香族イソシアネートは脂肪族の種類より反応が活発であり、価格も低い。
【００６９】
トルエンジイソシアナート （ＴＤＩ）は、すべてのイソアネートから生成されるうち最も大きな生成物であり、２，４−異性体８０％と２，６−異性体２０％との混合物として通常提供されるが、純粋な２，４−化合物などの他の異性体比率でも入手可能である。
【００７０】
ジフェニルメタンジイソシアネート（ＭＤＩ）は、ジイソシアネート生成物の中で２番目に大きな容量を有する。この生成物の第２の成分は水酸基あるいは所謂ポリオール（アミノ末端成分）側部である。低分子量のポリオールは鎖エクステンダあるいは架橋剤として使用され、得られるポリウレタン（ＰＵＲ）の高温性能を大きく左右する。市販されているＰＵＲの可撓性部分は、５００〜８０００の高分子量である。ポリオールと化合する主な種類はポリエステル（アジピン酸由来）およびポリエーテル（酸化プロピレン由来）である。これらの２種類の主な成分とＰＵＲとを、水あるいは起泡剤の有無にかかわらず異なる比率で組み合わせると、ゴム状材料からもっと硬質な工学熱可塑性樹脂まで、広範囲の多孔率、密度および弾性率レベルが得られる。試験試料では、数種類の市販ウレタンおよびポリウレタンを適用した。しかしながら、以下の実施例に具体的に記載する量（重量％）のウレタンあるいはポリウレタンを使用するように注意さえすれば、特定のウレタン，ポリウレタンあるいはこれらの組み合わせの選択は当業者であれば容易であろう。
【００７１】
さらに、２種類の溶剤を、ポリウレタンおよびウレタンの希釈用途、および壁板製品の製造に使用する機械類の洗浄に任意に使用してよい。これらについては以下に説明する。
【００７２】
ジプロピレングリコールモノメチルエーテルは、分子式ＣＨ３ＣＨＯＨ ＣＨ２ ＯＣＨ２ ＣＨＯＨＣＨ３の無色無臭の溶剤である。この分子量は１３４．１８ｇ、沸点は２３０℃（４５０°Ｆ）、比重は１．０２である。以下の実施例において、この化学物質の含有量は１３重量％以下である。
【００７３】
ジエチレングリコールモノブチルエーテルは、分子式Ｃ５Ｈ１８Ｏ３の無色で、粘性，流動性，吸湿性を備えた流体であり、わずかに臭いを有する。この物質の融点は−６８℃、沸点は２３１℃、蒸発率（酢酸ブチル＝１）は０．０１、２５℃における粘度は５．１７ＣＳＴであり、この物質は水およびエタノール内で溶解する。この化学物質は安定であるが強力な酸化剤には非相溶性であり、以下の実施例における含有量は１重量％未満である。
【００７４】
別途記載はしていないが、これらの溶剤はそれぞれ、ポリウレタンを使用する実施例のすべてにおいて微量で含有されている。
以下の実施例に組み入れる合成接着剤結合剤を、別の場所で製造してから壁板製造設備に輸送するのではなく、壁板製造設備内にて製造することが、本発明の大きな特徴である。特に、酢酸ビニルを使用する以下の実施例では、結合剤の主成分は、酢酸ビニルホモポリマーを構成する酢酸およびエチレンであり、この酢酸ビニルホモポリマーを酢酸ビニルモノマーと重合化する。したがって、これを生成する処理および、上記成分の重合化の実施に必要な装置を壁板製造設備内に配置できれば、大幅なコスト削減となる。さらに、ポリウレタン，アクリル樹脂，ポリビニルアルコール，アルミノケイ酸カリウムナトリウム，ポリ塩化ビニル，ケイ酸ナトリウムあるいは他の合成接着剤をその場で製造できれば、壁板製造において接着剤を使用する費用を大幅に削減できると考えられる。
【００７５】
合成石膏プラントを発電プラントの隣に設置し、従来の石膏製造設備では現在の製造コストがかかることに比べれば、最終的な合成結合材料を生産敷地内で製造できることは生産コストの大幅な削減となる。従来、合成壁板エネルギコストは、発電プラントからの廃棄物をある程度処分し、その廃棄物を合成壁板の成分として利用すればそのかわり電気の供給コストを値下げしてもらえるという発電プラントとの契約を業界が実施することにより、大幅に削減されている。したがって、壁板製造設備内で接着剤製造にかかるエネルギコストは大幅に削減される。さらに、壁板製造設備の製造労働者が、同じように接着剤の製造にもあたることができるため、接着剤の製造に必要な従業員総数を削減でき、再度、これにより製造コスト全体を引き下げることができる。製造される他の接着剤を現場でさらに開発あるいは重合化することができれば製造コストはさらに下がる。壁板を製造する場所以外から、大量の壁板の製造に必要な相当量の接着剤材料を輸送するための労働力およびエネルギは、大量生産を見込む場合には論理的にも経済的にも実現不可能である。
【００７６】
ホウ酸を添加するなど、接着剤に難燃性添加剤を添加すると、その引火点が低下し、芯材複合材料の定格燃焼が上昇する。定格燃焼試験試料では、試料をエポキシおよび非水溶剤接着剤混合物から取出した際の有毒ガス量は事実上無視できるほどに格段に低下する。酢酸ビニルとセメント質材料との組み合わせも、ホウ酸を含まずとも良好な防火材料となった。
【００７７】
上述した方法の実施に必要な装置は幾つかの構成要素を備えて、膨張パーライトを収容してこれにさまざまな反応物質と組み合わせ、その混合物を紙基材に適用して積層パーライト壁板連続状のシートを形成し、この湿潤パーライト壁板を、回転切断加工ナイフ方向への移動中に初期熱処理を行いながらコンベヤに従って運搬し、この積層アセンブリをボード乾燥機に移動させ、乾燥した壁板を出荷に向けて最終加工を行う。
【００７８】
図１のパーライト処理装置の略図として具体的に示したように、パーライトエキスパンダシステムを従来設計通りに設ける。好適パーライトエキスパンダは、Ｓｉｌｂｒｉｃｏ Ｃｏｒｐｏｒａｔｉｏｎからモデル番号Ｍ−３０として商業的に容易に入手可能であるが、同様の構成を有するパーライトエキスパンダであればいずれでも差し支えない。パーライトエキスパンダシステムは、上述したふるい寸法に粉砕されているパーライト鉱石を分配するカバー付きホッパー車１と、その下に位置するコンベヤ２とを含む。コンベヤ２がパーライト鉱石を昇降機３に運搬すると、パーライトはそこから鉱物貯蔵コンテナ４に移送される。
【００７９】
粉砕パーライトを膨張パーライトに処理する場合、再製コンベヤ５を使用して粉砕パーライトをパーライト鉱石サージ貯蔵容器６に運搬し、ここからパーライト鉱石を給鉱機７に方向付ける。給鉱機７は、粉砕パーライト鉱石を下向きに配向した細長い滑降斜面路を介して４方向パーライト鉱石スプリッタ８に送り込む。スプリッタ８では、パーライト鉱石は４本の細長い管状通路を通過してさらに下向きに移送され、パーライトエキスパンダ９の垂直な加熱炉拡張管内に入る。
【００８０】
粉砕パーライトを、パーライトエキスパンダの垂直な加熱炉拡張管に導入した後、粉砕パーライトを１７００〜２１００°Ｆに加熱した圧縮空気に曝露してもよい。この加熱処理により、粉砕パーライト材料は軟化し、パーライト粒子に結合していた水分は急速に蒸発する。これによりパーライト鉱石は１２〜２０倍の寸法まで膨張し、軽量な発泡型粒子となる。これを一般に「膨張パーライト」と呼ぶ。パーライトの膨張後、膨張パーライト粒子は十分に軽いため、その垂直な加熱炉拡張管内で空気流にのって上昇し、拡張管頂部のダクト１０を通過してサイクロン収集機１１内に入る。サイクロン収集機１１内では、膨張パーライトのうち大きな粒子が落下してサイクロン収集機の下方端部に位置するホッパ内に収まる。小型で軽い膨張パーライト粒子はサイクロン収集機から上方に移動してダクト内を通過し、集塵装置１２内に入る。集塵装置１２内では、超微小粒子（一般に壁板製造処理では利用不可能）を集塵装置１２内のフィルタ媒体で収集する。その他の微小粒子および、サイクロン収集機１１のホッパーからの大型膨張パーライト粒子は、膨張パーライト貯蔵サイロ２００に方向付けられる。これについては以下に詳細を記載する。
【００８１】
本発明の好適実施態様では、２つの独立パーライト膨張システムを使用して、適した供給量の膨張パーライトを壁板製造装置に提供する。
図２にパーライト壁板製造設備を略図として示したように、パーライト膨張システム１００の給送端部には、高濃度空気輸送システム４００が配置され、これにより膨張パーライトをパーライト膨張システム１００から複数の貯蔵サイロ２００に運搬する。適した高濃度空気輸送システムは、ミネソタ州Ｌｉｎｏ ＬａｋｅｓのＮｏｌ−Ｔｅｃ Ｓｙｓｔｅｍｓ，Ｉｎｃ．からＴｒａｎｓｐｏｒｔｅｒ ｍｏｄｅｌ ｎｕｍｂｅｒ ２０１として容易に商業的に入手可能であるが、同様の構成を有する空気輸送システムであればいずれでも差し支えない。
【００８２】
空気輸送システムは、膨張パーライトをパーライト膨張システム１００から膨張パーライト貯蔵サイロ２００まで空圧により運搬するように構成されている。壁板の製造には実質的にもっと高価な設備および保全費がかかる。
【００８３】
したがって、壁板製造処理時に膨張パーライトを高濃度空気輸送システムにより運搬すれば、壁板製造処理にこれまで使用されていた従来のバルク材料移送手段を実質的に改良することができる。
【００８４】
上述したように、高濃度空気輸送システム４００を使用して、膨張パーライトをパーライト膨張システム１００から従来設計の複数の貯蔵サイロ２００に運搬し、新しい壁板製造に必要となるまでその膨張パーライトを保管する。各貯蔵サイロには、当業者には周知の従来設計のエアスライドが設けられており、これにより乾燥型バルク材料を取扱う。このエアスライドにより、膨張パーライトを各貯蔵サイロから、第２の高濃度空気輸送システムの上に配置された移送ホッパに方向付ける。
【００８５】
第２の高濃度空気輸送システムを使用して、膨張パーライトを貯蔵サイロ２００から、壁板製造設備内の二次給送タンク３００に運搬する。第２の高濃度空気輸送システムの構造は第１の高濃度空気輸送システムとほぼ同じであるが、各システムの運搬容量のみが具体的な製造設備における壁板製造目標値に応じて異なる。空気輸送システムのそれぞれの正確な取扱容量は、コンベヤシステムのパイプラインの直径を修正する、あるいは配管系内の圧力を修正してその中を移送される材料の速度を変更するなど、具体的な設備の生産要件を満たすように容易に修正可能であることが当業者には明白なはずである。
【００８６】
従来の壁板製造設備では、実際の壁板構成装置の上流に位置する原料加工および貯蔵装置に問題が起こると必ず重大な生産中断時間が発生することが問題となっている。この問題には、貯蔵サイロ内にエアポケットあるいはチャネルが形成されて材料の自由なフローを阻害あるいは妨げられる、処理ラインが閉塞する、その他一般的な材料取扱問題が含まれる。このような中断時間による損害発生を防ぐため、本発明では壁板製造設備内に、鋼製タンクを含む膨張パーライト二次給送タンク３００を壁板製造装置のほぼ近傍に配置して使用する。
【００８７】
従来の石膏壁板製造設備では石膏を１つの給鉱機コンテナから送出することはできず、処理および焼成済みの石膏を、各容器の供給量全体が１日の生産処理で消費されるほど供給容量の限られた複数の小型貯蔵容器に入れなければならないことは重大な意味を持つ。常に補充しなければならないこのような高価で不便な供給システムを使用している理由は、焼き石膏プラスタが周囲の湿度を吸収して早期に硬化してしまう傾向にあることから、これらを大量に保管することができないためである。したがって、本発明により改良された壁板建設処理では、膨張パーライトが含む焼き石膏の湿度感度および長期貯蔵時の感度を低下させ、簡素化した膨張パーライト供給タンクを使用できるようにした。
【００８８】
パーライトエキスパンダが、膨張パーライトを最も少なく含む貯蔵サイロを充填するように動作すると、当業者には周知のプログラム制御可能な論理制御システムにより、最も多く含む貯蔵サイロから膨張パーライトが引き出されて二次給送タンク３００に向かう。少なくとも１つのサイロを常に満杯にし、二次給送タンクを常に膨張パーライトで満杯にしておくことにより、上述した装置の問題で壁板製造ラインが稼動しなくなる危険性は、全くなくならないとしても少なくとも低減される。
【００８９】
常に膨張パーライトを供給できる状態に維持されている膨張パーライト二次給送タンクを別個に保持することにより、製造装置に膨張パーライトを供給できなくなるレベルまで膨張パーライトの供給量が下がる前に、他の貯蔵および予備処理装置の機能不全が起こらないようすることができる。同様に、予備処理および膨張パーライト貯蔵装置の各構成要素が故障した場合、その供給物をすべて使用し終わるまで、あるいは予備処理および貯蔵装置の故障が修繕されるまで、この二次給送タンク内の供給物を使用して膨張パーライトを製造装置に供給してよい。
【００９０】
二次膨張パーライト給送タンクが、容量式フィーダにより膨張パーライトを壁板製造装置に供給して、その乾燥原料を連続オーガー式配合機５５０に給送する。適した容量式フィーダは、ＡｃｒｉｓｏｎからＭｏｄｅｌ ＢＤＦとして容易に商業的に入手可能である。しかしながら、上述した市販の高濃度空気輸送システムなどの別の手段により乾燥パーライトを壁板製造装置に方向付けてもよいことに留意されたい。さらに、適したオーガー式配合機はＡｃｒｉｓｏｎからＭｏｄｅｌ Ｎｕｍｂｅｒ ３５０として容易に商業的に入手可能であるが、同様の構成を備えた配合機であればいずれを用いても差し支えない。その後、壁板組成物の乾燥成分は、配合機５５０からピン型混合機６００まで運搬される。
【００９１】
以下にさらに詳細に説明するが、接着剤の液体構成物質７００を水および発泡剤と共にピン型混合機６００に投入し、パーライト壁板の乾燥成分と組み合わせる。
【００９２】
連続ピン型混合機６００は従来の設計のものであり、適した連続ピン型混合機は、Ａｓａ Ｂｒｏｗｎ Ｂｏｖａｒｉ（「ＡＢＢ」） Ｒａｙｍｏｎｄ  Ｅｈｒｓａｍ  Ｏｐｅｒａｔｉｏｎｓから容易に商業的に入手可能であるが、同様の構成を備えたピン型混合機であればいずれでもよい。パーライト壁板構造物の乾燥成分および発泡した接着剤を、均一な速度で連続ピン型混合機６００に計量供給し、混合機内で組み合わせる。こうして得られた均質で自由に流動する混合物を、連続ピン型混合機から表面紙の裏側上に吐出する。その後この表面紙を、ピン型混合機の上流に位置する紙取扱装置８００から壁板アセンブリラインに送り出す。
【００９３】
この紙取扱装置８００は、従来の設計と同様であり、適した紙取扱装置はＡＢＢ  Ｒａｙｍｏｎｄ  Ｅｈｒｓａｍ  Ｏｐｅｒａｔｉｏｎｓから容易に商業的に入手可能であるが、同様の構成を備えた取扱装置システムであればいずれでもよい。この紙取扱装置は、裏面紙および表面紙を壁板製造ラインに供給し、一般に、紙を保持する紙ロールの棚あるいは回転式巻き戻し台と、紙に均一な張力を付与するように自動調節する紙引張装置に紙を一定速度で供給する紙引張ロールと、新しいロールからの紙の端部を前のロールの端部と接合するための紙継ぎテーブルと、紙の２本の流れをボードラインに自動的に位置合わせし、紙を確実に一様に下流に流動させる紙ガイドと、紙を完全に除湿する紙加熱器と、さらに下流で正確に折り畳まれるように紙を準備する紙折り目つけ器とを含む。
【００９４】
ピン型混合機のすぐ下流に壁板形成装置８１０を配置する。この装置は、調節自在なマッドダム（ｍｕｄ ｄａｍ）／縁取り機および押出機型成形プレートあるいは成形ロールを備えており、これらはみな従来通りの設計である。調節自在なマッドダム（ｍｕｄ ｄａｍ）／縁取り機が、紙取扱装置から供給されてすでに折り目をつけられている表面紙を、ボードの幅および縁部形状を決定しながら、膠を付着させた裏面紙を受け取る所定の位置に収納する。押出機型成形プレートあるいは成形ロールは、壁板がコンベヤラインに入った後、その肉厚を特定し、裏面紙を混合物に接触させてこれを表面紙に接着することにより封入式包囲体を形成し、自由流動性混合物を連続ボードの形状に保持する。
【００９５】
自由流動性混合物をこの紙に適用した後、連続した湿潤壁板シートを形成する。この壁板シートは、グリーンボード形成ライン部分と、駆動ロール部分とを含む従来設計のボード形成ラインコンベヤに従って前進する。グリーンボード形成ライン部分（全体を９００として図示）は、平ベルト表面を具備し、湿潤ボードがボード形成ラインを移動する際にその平坦なボード構造物を維持するためにベルトを適切に支持できるように、複数のロールを非常に間隔を狭くして配置しており、一般に、成形プレートあるいはロールと切断ナイフとの間の距離のおよそ３分の２に延在する。駆動ロール部分（全体を９５０として図示）は残りの３分の１の距離に延在し、部分的に硬化したボードを切断ナイフに供給する役割を果たす。この駆動ロール部分９５０は開口ロールを具備して、ボード正面を空気に曝露し、切断加工前にグリーンボードの最終的な硬化を促進する。
【００９６】
従来設計の位置合わせ装置もナイフの手前に配置して、ボードが正確に直角に切断されるようにボードを位置付ける。
壁板製造方法では、グリーンボードが十分に硬化してからこれを切断加工ナイフに供給することが重要である。こうすることにより、壁板をナイフできれいに切断し、余計な湿潤基材材料をボードから引き出さないようにする。こうした材料はナイフ表面の動きを重くする可能性がある。石膏を硬化剤あるいは固化剤として使用せずとも本発明によるパーライト壁板は十分な乾燥状態に達するため、基材がナイフ表面に付着することを防止できることを裏付ける以下に記載する実施例では、パーライト壁板形成ラインに任意の初期熱処理手段を設けて、湿潤壁板が成形プレートあるいはロールから切断ナイフに移動する際に、その壁板に熱を放射すると好ましい。しかしながら、切断加工前に湿潤ボードに熱処理を施すことにより別の重要な利点が得られる。それは、製材用乾燥炉内でボードを完全に硬化するために必要な処理時間の短縮および温度の低下により大幅にコストが削減されることである。これについては以下に詳細を説明する。
【００９７】
熱処理手段の第１の実施態様では、ボードラインを成形プレートあるいはロールと切断ナイフとの間で取囲むトンネル９２０を設ける。このトンネルの上方内面に沿って、相互連結した一連のエアダクト９２１を設ける。エアダクト９２１は、湿潤ボードがボードラインを移動する際に、温風を下向きに直接そのボードに吹き付ける構成となっている。従来の容易に商業的に入手可能なエアダクトのいずれかにより、熱をトンネルに供給する。エアダクトは、熱を製材用乾燥炉１２００の温風循環システム（以下に詳細に説明）から加熱トンネルの天井に配置されたダクト部材に方向付ける。
【００９８】
ファンを加熱トンネルの天井から吊るして、温風を下向きエアダクトからボードラインに方向付ける。
熱処理手段の第２の実施態様では、一連の乾燥フードをボードラインの上に配置する。これらのフードは、標準換気フードの従来通りの設計であり、一般に、加熱対象表面（すなわちボードライン）に対向する幅広開口状エアダクト口と、その幅広開口状エアダクト口から上方に向けて延在し、そのダクト口から離れる方向に残りのダクト部材部分の直径と同じになるまで次第に細くなっているダクト部材部分と含む。ファンをこのエアダクト内に配置し、温風をダクト内からフードを経てボードラインに向けて吹き付ける。第１の実施態様と同様に、製材用乾燥炉（詳細は以下に説明）の温風循環システムから乾燥フードに熱を送る従来型の容易に商業的に入手可能なエアダクトシステムにより、熱を各乾燥フードに供給する。
【００９９】
ボードを、ベルトの成形および駆動ロール炉脱水部分に従って移動させた後、その連続壁板を従来設計の回転式切断ナイフ９１０により各シートに切断する。適した回転式切断ナイフは、カンザス州Ａｂｉｌｅｎｅ のＡＢＢ  Ｒａｙｍｏｎｄ  Ｅｈｒｓａｍ  Ｏｐｅｒａｔｉｏｎｓから容易に商業的に入手可能であるが、同様の構成を備えた回転式切断ナイフであればいずれでもよい。この切断加工は２枚のナイフ刃により行い、これらの刃はロータ上にそれぞれ装着され、一方がボード上、もう一方がボード下に位置するようになっている。切断時には、ロータをボードラインより僅かに速い速度で動作させて、確実にナイフ刃で真っ直ぐに切断できるようにする。
【０１００】
回転式切断ナイフでボードを切断した後、各壁板シートを、従来設計のボード加速器部分（全体を９６０として図示）に沿って移動させる。適した加速器は、カンザス州Ａｂｉｌｅｎｅ のＡＢＢ  Ｒａｙｍｏｎｄ  Ｅｈｒｓａｍ  Ｏｐｅｒａｔｉｏｎｓから容易に商業的に入手可能であるが、同様の構成を備えた加速器であればいずれでもよい。このボード促進器は上昇する速度で回転する複数セットのロールを具備して、切断されたボードを切断ナイフを超えた位置に加速して移動させることにより、ボードとボードとの間に適した空間を設けて、ボードをボードラインの乾燥器送込み部分に向けて移送および反転させる時間を取る。この加速器の端部において、ボードを従来設計のボード移送／反転アセンブリ１０００に収容する。適したボード移送／反転アセンブリは、カンザス州Ａｂｉｌｅｎｅ のＡＢＢ  Ｒａｙｍｏｎｄ  Ｅｈｒｓａｍ  Ｏｐｅｒａｔｉｏｎｓから容易に商業的に入手可能であるが、再度、同様の構成を備えたボード移送／反転アセンブリであればいずれでもよい。このボード移送／反転アセンブリにより、ボードの正面を上側にしてそれぞれを並行にしながら、ボードをボードラインに対して９０度横方向に移動した後、製材用乾燥炉内に挿入する。
【０１０１】
ボードを反転してボードラインの乾燥機送込み部分に移送した後、コンベヤを含む乾燥機送込みアセンブリ（全体を１１００として図示）により、ボードをボード移送／反転アセンブリから製材用乾燥炉の多断送込み部分に方向付ける。適した乾燥機送込みアセンブリは、スウェーデン、ＶａｘｊｏのＡＢＢ Ｆｌ ｋｔ Ｉｎｄｕｓｔｒｉ Ａｂから容易に商業的に入手可能であるが、同様の構成を備えた乾燥機送込みアセンブリであればいずれでもよい。
【０１０２】
本発明の製材用乾燥炉１２００は、ローラコンベヤを好ましくは１２〜１５の複数段具備して、これらにより、窯の入口端部で壁板を収容し、複数の加熱領域乾燥部分内にその壁板を運搬し、窯の出口端部でその壁板を排出する。この製材用乾燥炉の基本的な構成は従来設計通りであり、当業者には周知である。適したボード乾燥窯は、スウェーデン、ＶａｘｊｏのＡＢＢ Ｆｌ ｋｔ Ｉｎｄｕｓｔｒｉ Ａｂから容易に商業的に入手可能である。本発明の好適製材用乾燥炉は、従来設計の２つの加熱領域窯を具備する。しかしながら、本発明による壁板の主な成分としてパーライトを使用し、切断加工前に湿潤ボードに初期熱処理を施すことにより、製材用乾燥炉内において大幅に低い操作温度で乾燥処理を実行できることは意味のあることである。操作温度を低下できることにより、乾燥処理時に消費されるエネルギの面においても、高温操作温度に長期間曝露されることにより乾燥機自体の構成要素に早々に発生する磨耗の面においても大幅な費用の節約となる。
【０１０３】
上述したように、任意の熱処理アセンブリに供給される湿潤ボードライン用の熱は、製材用乾燥炉の温風循環システムを開口して供給される。図２に示すように、従来の壁板製材用乾燥炉の構造では、窯から上方に向かって延在し、製造設備の屋根を貫通する排気塔あるいは排気ダクトを含む煙突１２１０を、製材用乾燥炉の各端部に配置して、湿気を含む温風を窯内部から排出させる。このように除湿すると、壁板製品に含まれる余分な水を駆逐する蒸発処理が促進される。空気が煙突内を上昇するにつれ、その空気の一部は煙突の側壁に位置する側部ダクト内に取り込まれる。
【０１０４】
この側部ダクトには、上昇する空気の少なくとも一部をダクトに方向付けるファンが設けられている。その後、その空気はそのダクトから復水器に方向付けられる。この復水器では、空気内の湿度を回収し、こうして乾燥した空気を製造用乾燥炉の空気入口１２２０内に返送する。このような温風循環システムは当業者には周知である。本発明では、上記に詳述したように、復水器から排出される加熱乾燥空気を従来設計のダクト部材内を介して、ボードライン上に位置する任意の熱処理装置内に再度送り込む。
【０１０５】
乾燥段階を経ると、完全に硬化したパーライト壁板が、従来設計の乾燥機送出しシステム１３００を介して製造用乾燥炉から出てくる。適した乾燥機送出しシステムは、スウェーデン、ＶａｘｊｏのＡＢＢ Ｆｌ ｋｔ Ｉｎｄｕｓｔｒｉ ＡＢから容易に商業的に入手可能であるが、同様の構成を備えたコンベヤ式送出しシステムであればいずれでもよい。乾燥機送出しシステムは、パーライト壁板を、移送ブッカ（ｔｒａｎｓｆｅｒ−ｂｏｏｋｅｒ）１４００、ボードバンドラ（ｂｏａｒｄ ｂｕｎｄｌｅｒ）１５００、およびボードスタッカ（ｂｏａｒｄ ｓｔａｃｋｅｒ）１６００を含む乾燥壁板取扱装置に方向付ける。
【０１０６】
従来設計による適した移送ブッカ１４００は、カンザス州ＡｂｉｌｅｎｅのＡＢＢ  Ｒａｙｍｏｎｄ  Ｅｈｒｓａｍ  Ｏｐｅｒａｔｉｏｎｓから容易に商業的に入手可能であり、これにより、乾燥したボードライン端部の各対のボードを取り出し、複数のロールで支持している収容台上に載荷する。このロールが外れると、一連のベルトがボードを９０度回転させる。すると油圧制御により作動するアームが、各対のボードの反対側端部を持ち上げ、取扱、保管、および輸送時に壁板の滑らかな外面が破損しないように保護するため、これらのボードの正面を向かい合わせにする。
【０１０７】
対になったあるいは「重ね合わせられた」ボードを、従来設計によるボードバンドラ１５００に送り込み、ここでボードを四角に切断し、対ごとに位置合わせして、正確な仕上げ長さにトリミングを施し、端部をテープで処理する。従来設計による適したボードバンドラは、カンザス州ＡｂｉｌｅｎｅのＡＢＢ  Ｒａｙｍｏｎｄ  Ｅｈｒｓａｍ  Ｏｐｅｒａｔｉｏｎｓから容易に商業的に入手可能である。
【０１０８】
最後に、壁板を束ねた後、これらを従来設計によるボードスタッカアセンブリを介して機械装置に移送し、フォークリフトで持ち上げて保管場所に搬送できるようにその束を自動的に位置合わせして積み上げる。従来設計による適したボードスタッカアセンブリは、カンザス州ＡｂｉｌｅｎｅのＡＢＢ  Ｒａｙｍｏｎｄ  Ｅｈｒｓａｍ  Ｏｐｅｒａｔｉｏｎｓから容易に商業的に入手可能である。
【０１０９】
本明細書に記載するようにパーライト壁板の製造処理に使用した上述の構成要素のいくつかが、現在使用している石膏ボードライン設備で使用されているものと同様であることは注目に値する。したがって、本発明は、パーライト壁板を製造する新規かつ特異なシステムを提供するだけでなく、既存の石膏壁板製造設備を容易かつ迅速にパーライト壁板製造設備に変更できる手段も提供するものである。
【０１１０】
このように、従来の石膏壁板製造設備にわずかな補修を加える、上記の装置（例えば、二次膨張パーライト給送タンク、接着剤貯蔵装置、混合装置、および任意の初期熱処理トンネル、およびその熱処理トンネルを標準窯空気循環システムに内部連通させるダクト部材）を既存の石膏ボードラインに追加することにより、全く新しい製造プラントを建設する設備投資をせずとも、既存の石膏壁板製造設備を、難なくしかも経済的に、本発明により改良された壁板用製造設備に変換することができる。
【０１１１】
【実施例】
従来の配合処理において現在使用されている石膏を部分的に交換することと、壁板製造において全体として石膏を交換することとを評価するために、壁板試料を準備した。石膏を主成分とする芯材を膨張鉱物（パーライトなど）、接着剤、硬化剤、抑制剤、および充填剤と交換、あるいはその芯材にこれらを補完した。５〜２０％という少量のセメント質材料を加えたところ、構造強度が高くなった。しかし１０％を超える量のセメント質材料を追加すると、パーライトを主成分とする芯材の重量がかなり増加した。
【０１１２】
炭酸カルシウムを主成分とする化合物あるいはその同等物のおよそ１０％を含有させたところ、芯材の密度および連続性が上昇し、構造強度は中程度の上昇を見せた。軽量な化粧しっくいの硫酸カルシウムを主成分とする材料を使用した場合も同様の結果となり、試験試料の総重量は減少した。数種類の接着剤および充填剤をまず混合し、他の材料は他の成分と直接混合した。上述した接着剤および他の添加剤を含み、削減量の石膏と密度および寸法がさまざまであるパーライト芯材との数百につぐ数百種類の異なる組み合わせについて試験を行った。
【０１１３】
好適芯材複合材料を特定した後、耐湿性および難燃性を備えるさまざまな被覆材料を適用した。以下の実施例により、非常に好ましい試験結果が得られることがわかった。
【０１１４】
［実施例１］
第１の実施例では、園芸等級品質の膨張パーライトを、カリフォルニア州Ｒｅｄｃｏ ＩＩから入手した。変性脂肪族ポリマー４０％と、ポリウレタン化合物１％〜４０％とを混合し、硫酸カルシウムを主成分とする混合物５％〜１５％をこれに添加して完全に配合した。脂肪族ポリマーとポリウレタン化合物とをおよそ同じ割合とする配合物を３０〜４５％含有すると、最も良好な試験結果を得られることがわかった。小型ふるい寸法の膨張パーライト５％〜５０％をこの混合物に混和し、濃厚なスラリを形成した後、５％〜３５％の膨張パーライトを組み合わせて完全に混合した。こうして新しい軽量かつ強力な壁板用パーライト芯材を形成した。
【０１１５】
【表１】
2004517018.tif 000003
この混合物を形成した後、１７０℃で１時間以上加熱して除湿した。実験室オーブンで一定温度を加熱した。しかしながら、強制温風を適用する方が短い時間で良好な結果を得られる。５％以下の硬化剤を添加すれば乾燥時間はおよそ半分になる。
【０１１６】
パーライト壁板被覆材料は、プラスチックポリマー芯材と合わせて２０〜２４ポンドの白っぽい耐湿性の紙からなる。この紙を、Ｚｙｎｏｌｙｔｅ高温スプレー１２００Ｆと同様の難燃性スプレーで処理した。
【０１１７】
実験室試験中、パーライト試料を組立てハンマで打ったところ、たいていの場合、試料の片側のみに破損が見られた。一般の石膏壁板であれば、ハンマによる同じ圧力の打撃で両面が貫通され、数多くの小片に破砕する。膨張パーライト芯材を用いた壁板ではその衝撃を吸収し、打撃力を緩和したため、ハンマの頭が当たった周辺領域のみが破損した。１１〜２４ポンドの紙−プラスチック−紙のラミネートで、このパーライトを主成分とする芯材をカバーすれば、この打撃力をさらに緩和できる。
［実施例２］
【０１１８】
【表２】
2004517018.tif 000004
第２の一連の試料では、硫酸カルシウムを主成分とする混合物を使用しない場合について分析した。酢酸ビニルを組み合わせて新規な化合物となった合成接着剤を添加して、炭酸カルシウムを主成分とする混合物と交換したところ、良好な結果を得た。１つの実施例では、酢酸ビニルに液体ポリウレタン混合物を組み合わせ、合成アルミノケイ酸カリウムナトリウムを硬化剤として添加した。この実施例では、液体接着剤（酢酸ビニルおよびポリウレタン）をまず混合した。複数種類のパーライトおよび硬化剤を含む乾燥成分（アルミノケイ酸カリウムナトリウム）を次に混合し、その後液体接着剤を混ぜ合わせた。実施例１で説明したように、粉砕パーライトおよび膨張パーライトを、Ｃｅｎｔｒａｌ Ｐｅｎｎｓｙｌｖａｎｉａ のＰｅｎｎｓｙｌｖａｎｉａ  Ｐｅｒｌｉｔｅ Ｃｏｒｐｏｒａｔｉｏｎ製試料から組み合わせた。入手したパーライトの寸法はさまざまで明らかに異なっていたため、これらの試料の重量、テクスチャ、強度は大きく改良された。プラスチック接着剤を添加したところ、芯材表面を切断あるいは切削した際の浮遊微粒子量が通常の石膏ボードに比較して大幅に改善された。特に、１２インチ×３インチ×ｌ／２インチの試験試料には、レンズマメ寸法の膨張パーライト２ｏｚ、３０Ｙ膨張パーライト０．５３ｏｚ、ポリウレタン混合物２ｏｚ、酢酸ビニル１．５ｏｚ、およびアルミノケイ酸カリウムナトリウム０．５ｏｚを含有した。この試料を１６０℃で１時間かけて十分に硬化したところ、ＡＳＴＭ Ｃ４７３標準の１１ｌｂｆを超える２０．９１ｂｆの縁部硬さが得られた。実施例１と同じように、ハンマでは試料の片側だけを打破したが、ハンマの頭による衝撃領域はその回りのみに留まった。この試料もラミネート紙で被覆し、ハンマによる打撃の衝撃を緩和したところ、衝撃による凹みは試料の片側のみに留まった。しかしながら、縁部の硬さは、その結合している紙の化粧張りによるものではなく、芯材組成物によるものである。
【０１１９】
［実施例３］
【表３】
2004517018.tif 000005
第３の実施例では、ポートランドセメントを他の接着剤に添加して圧縮強度を増加し、壁板の可撓性を制限した。一連の６×６×１／２インチ試料を、上記実施例で使用した周知の軽量接着剤化合物、すなわち酢酸ビニルおよびポリウレタンで準備した。ポートランドセメントを混和したために重量が増加し、強度全体も増加した。ＡＳＴＭ Ｃ４７３による釘抜き抵抗試験を行ったところ、結果は７７１ｂｆとなった。縁部の硬さも明らかに増加し、これをＡＳＴＭ Ｃ４７３で試験したところ、その硬さは１／２インチ試料で１１ｌｂｆとするＡＳＴＭ Ｃ４７３標準を超える３４．０ｌｂｆとなった。接着剤にポートランドセメントを加えたことにより、石膏壁板の切断加工時あるいはやすりで磨く時に通常見られる量と比較すると浮遊微粒子量が大幅に低下した。ポートランドセメントが１１重量％を超えると、一般の石膏壁板を切断加工する場合と同じように材料を切断することができなかった。合成プラスチックセメントを加えたところ、接着剤との接着強度はさらに良好になったが、全体的な構造強度がポートランドセメントを使用した場合より５０％も低下した。これらの実施例すべてにおいて、石膏壁板に対するＡＳＴＭ要件の最小値を達成するために石膏を主成分とする材料を加える、あるいはこれが必要となることはなかった。この材料における可撓性と硬さとの関係を、ハンマによる壁板への打撃を含め、通常の石膏壁板と比較検査して分析した。再度、同様に凹みを形成するハンマ打撃を手動で与えたところ、その凹みはハンマの頭部分周囲に集中し、大半の場合、材料の片側のみを打抜いた。石膏製の１／２インチ標準壁板は脆く、同じようにハンマで打撃を与えると多くの場合はそれを貫通して打抜く結果となった。ポートランドセメント材料あるいはそれと同様の材料を含まない場合では、壁板の可撓性は高くなり、刻み目を入れても正確に破断しなくなり、曲げ強さが平均で３０％以上低くなった。したがってこの実施例では、パーライト壁板試験試料にポートランドセメント材料を加えることにより、およそ１０重量％の増加と共に、「切断および分断」の改良と全体で３０％以上の曲げ強さの増加が起こった。
【０１２０】
［実施例４］
【表４】
2004517018.tif 000006
この実施例では、パーライトを減量して約２５％で使用し、接着剤量および水を増量して使用した。パーライト以外の含有物は、酢酸ビニルを主成分とする接着剤約３０％と、ポートランドセメント約１０％と、残りの水約３５％であった。この混合物は非常に湿潤なスラリであり、これを型に注入して１７０℃で１時間加熱した。水を増量したため、スラリ内に空気が混ぜ込まれ、非常に軽量な試料となった。この試料には焼き石膏あるいは硫酸カルシウムを全く含まなかった。前の試料との重量差は顕著、すなわち約２０％であった。この試料の試験結果は良好であったが、密度の高い前の試料ほどではなく、強度も低かった。
【０１２１】
［実施例５］
【表５】
2004517018.tif 000007
この実施例では、Ｐｅｎｎｓｙｌｖａｎｉａ Ｐｅｒｌｉｔｅ Ｃｏ．製パーライトの２種類の等級、コンクリート等級およびＰｆｆ２４等級を使用した。ケイ酸ナトリウム約３０％、ポリウレタン約１０％、および残り約２５％を水として約３５％のパーライトに混和して、１００％のスラリを製造した。この混合物をスラブ型に投入して１７０℃で３０分間加熱し、余計な湿分を除去した。この試料（上記実施例と同様）を冷却後、ラミネート材料で被覆して試験に備えた。この材料の曲げ、圧縮、引張および縁部硬さが、現在の石膏を主成分とする壁板標準値以上となるかどうかをＡＳＴＭ試験によって調べる。上記試料のすべてにおいて、試験結果は石膏壁板の比率を大幅に上回る。
【０１２２】
［実施例６］
【表６】
2004517018.tif 000008
この実施例において、第１のステップは、約３０％の市販パーライトに約２３％の硫酸カルシウムを混和し、残りを約４２％の水の中のポリ塩化ビニルエマルジョン溶液５％として、スラリ１００％を製造した。次に、この混合物を型に投入して約１０分間硬化させたところ、かなり硬くなった。これを１３０℃で１時間加熱した。これは、プラスタの硬化後、加熱中に複合材料マトリクス全体にプラスチックＰＶＣウェブを形成することを目的としたものである。
【０１２３】
この試料を冷却したところ、かなり硬くなり緻密であったが、（石膏芯材）比較試料より４０％軽かった。試験結果から、酢酸ビニルを使用すれば、ポリ塩化ビニルなどの好適結合剤が少ない場合よりも良好な結果を得られることがわかった。
【０１２４】
［実施例７］
【表７】
2004517018.tif 000009
この実施例では、本発明により改良された壁板組成物の最も好適な実施態様を反映する組成物を開示し、少量の硫酸カルシウムをこの複合芯材に添加することについてさらに調べる。これも、酢酸ビニルポリマー エマルジョン、変性デンプンおよびホウ酸を含む接着剤配合物に対する試験であり、第１のステップでは、５０％以上が１０〜５０ふるい寸法範囲であるパーライトと、ほぼ３％が１００メッシュふるいを通過する小型寸法パーライトとを混合して２５重量％パーライトとした。
【０１２５】
このパーライト（２５重量％）に、変性デンプン８％、ホウ酸２．５％、および硫酸カルシウム約１０％を組み合わせた。次に約５％酢酸ビニルエマルジョンに約５０％の水を添加した。この湿潤成分および乾燥成分を組み合わせて約３０秒間混合した。次に、このスラリを型に投入して紙の被覆材を上に被せた。スラリを平らにした後、紙の包皮材を上に載せた。この試料は約３分後にはかなり硬く硬化した。その後、この試料を型から取出して１６０℃で約１時間加熱した。この試料を冷却後、その重量などを測定し、結果を分類整理した。数日から４１日後、この試料を調整し、ＡＳＴＭ Ｃ４７３標準について試験したところ、釘抜き抵抗および縁部硬さでは石膏芯材比較試料のおよそ２倍の試験結果が得られ、曲げ強さも改良されていた。
【０１２６】
［実施例８］
【表８】
2004517018.tif 000010
この実施例では、実施例７で使用した配合物から１０％硫酸カルシウムを抜いたものを使用した。減少した重量分にはパーライトを当てた。
【０１２７】
試料を型から抜かなかったことを除き、同じ手順で行った。
この試験から、硫酸カルシウムを含有しない配合物の場合、ボードを固化して早期段階で硬化を開始させるため、ナイフ切断前にボードラインを予備加熱する必要があることがわかった。これについては以下に詳細を説明する。
【０１２８】
［実施例９］
【表９】
2004517018.tif 000011
この実施例では、従来の石膏壁板に膨張鉱物を混和せずに本発明による特異な接着剤配合物を添加することについて開示する。硫酸カルシウム、デンプン、生石膏、硫酸カリウムおよびホウ酸を上記の量で組み合わせた。次に、エトキシスルファート、酢酸ビニルおよび水を組み合わせて、泡沫状の粘稠性が得られるまで混合してから上記乾燥成分を組み合わせた。この混合物を高速で混合した後、型に投入し、壁板紙で密封して従来の石膏壁板と同じシートを形成した。その後この試料を型から取り出し、硬化を開始した。
【０１２９】
硬化を開始して完全に水和硬化させた後、この試料を窯内で１８０°Ｆに加熱し、余分な水分を蒸発させた。これらのボードを乾燥させた後、２日間放置してから試験を行った。これらの実験は、従来の壁板組成物に合成結合剤を添加することにより強度が強化されたことを調べるためのものである。ナイフ切断までの硬化時間は全体で２５％短縮され、釘抜き抵抗、縁部硬さ、および曲げ強さは、製造および試験した試料のすべてにおいて１５０％増加した。硬化時間の短縮および壁板強度の増加により、現在の壁板製造設備における作業速度を上昇させることができる。硬化温度を７５℃〜３５２℃と変化させてこの実施例に適用したところ、良好な試験結果が得られた。しかしながら、好適な硬化温度は７９℃〜２７５℃であった。
【０１３０】
［実施例１０］
【表１０】
2004517018.tif 000012
この実施例ではまず、焼き石膏化粧しっくい、デンプン、ボールミル硬化促進剤、カリ化合物およびホウ酸から、プラスタ等級パーライトで６〜８ポンド／ｆｔ３という緩い密度で乾燥成分を組み合わせて配合し、均質な混合物を得た。
【０１３１】
第２に、乾燥リグノサイト（Ｌｉｇｎｏｓｉｔｅ）分散剤に水を組み合わせて混合し、配合した。第３に、石鹸水および酢酸ビニルを組み合わせて電動ミキサで配合して泡立たせた、あるいは気泡を形成した。この石鹸水および酢酸ビニル泡立ち混合物を、リグノサイトおよび水の配合物に添加した後、湿潤成分のすべてを乾燥配合成分と組み合わせて、手動で約１５秒間混合して１００％スラリを得た。周囲温度は８２°Ｆであり、周囲湿度は２９％であった。次に、このスラリを標準壁板原紙あるいは包囲材内に流し込み、６インチ平方で１／２インチ厚さの壁板試料を製造した。背面シートを、デンプンを主成分とする乾式壁縁部ペーストにより正面シート層にシール成形した後、型から取出して、初期あるいは即効硬化を開始して記録した。通常の乾式壁製造方法では硬化に２種類があり、１番目の初期あるいは即効硬化では、連続ボードが十分に固化あるいは凝結して下流の回転式ナイフにより所望の長さに切断できるようになる。２番目あるいは水和硬化は、石膏結晶が完全に水和することに関連しており、焼き石膏を十分に水和する時間を意味し、粉末石膏の焼成処理時に除去されるＨ２Ｏの２分子を元に戻す。この２番目の水和硬化は、使用する粉末石膏の細かさおよび純度によって、４．６分から長くても７分で十分である。合成結合剤の添加量を増加すると、混合物を原紙挿入包囲材内に流し込む前の硬化時点まで硬化時間は短縮され、最短時間は３０秒であった。これは、ナイフ切断まで３分半から４分半という現在の標準乾式式即効硬化時間よりかなり短い。２分半を経過したところで上記実施例の試料を切断して調べたところ、このスラリは完全に固化していたことから、合成結合剤（酢酸ビニル）と焼き石膏との間に化学反応が起こったために石膏結晶が本発明による合成添加剤を含有せずに水和した焼き石膏より急速に水和したものと考えられる。配合を多少変化させながら上記の処理を実験室にて繰返したが、結果は同じであった。好適合成結合剤（酢酸ビニル）の一定範囲量について試験したところ、合成添加剤を含まない石膏比較試料より硬化時間は一貫して短く、強度も一貫して高かった。これらの試料の乾燥処理を含めるすべての処理は、通常の乾式壁製造処理と同じである。試料内の余分な水分は、試料を実験室の窯内に配置し、５０分〜１時間にわたり１５０℃〜２００℃の温風を当てて蒸発させた。
【０１３２】
本発明の趣旨から逸脱することなく、多くの修正を加えられることは明らかである。したがって、当業者は、添付の請求の範囲内であれば本明細書に説明した具体的内容以外にも本発明を実施することが可能であることを理解されたい。
【０１３３】
【産業上の利用性】
壁板製造産業での利用に向けて、従来の壁板製品以上の強度を備え、重量がこれまで周知の壁板製品より少なく、壁板の組成物としてこれまで必要だった量より少ない石膏を含む壁板製品を製造するための組成物と方法および装置とを提供することが望ましい。本発明は、パーライトなどの膨張鉱物を併用してこれまでの石膏壁板配合物では必要とされてきた壁板製品内の石膏量を大幅に削減しながら、最終的な乾燥状態において強化された永久接合を形成できる性能を備えるように選択した合成接合剤の特異な組み合わせを含む、壁板製品を製造するための組成物とその方法および装置とを開示するものである。壁板配合物内の石膏量を削減することにより、壁板構造物の強度はそのままで重量を低減することができる。さらに、この合成結合剤が膨張鉱物と特異に架橋するため、壁板芯材の構成成分間は、これまで使用されてきたあるいは周知の壁板製品の場合よりも大幅に強力に結合される。
【図面の簡単な説明】
上述のみならず、本発明の他の目的、特徴および有利点は、添付の図面を参照しながら好適実施態様およびその具体的な修正を詳述する以下の内容によりさらに明白となるであろう。
【図１】
本発明によるパーライト処理装置を示す略図である。
【図２】
本発明によるパーライト壁板製造設備を示す略図である。
【図２】
2004517018.tif 000013
【国際公開パンフレット】
2004517018.tif 000014
2004517018.tif 000015
2004517018.tif 000016
2004517018.tif 000017
2004517018.tif 000018
2004517018.tif 000019
2004517018.tif 000020
2004517018.tif 000021
2004517018.tif 000022
2004517018.tif 000023
2004517018.tif 000024
2004517018.tif 000025
2004517018.tif 000026
2004517018.tif 000027
2004517018.tif 000028
2004517018.tif 000029
2004517018.tif 000030
2004517018.tif 000031
2004517018.tif 000032
2004517018.tif 000033
2004517018.tif 000034
2004517018.tif 000035
2004517018.tif 000036
2004517018.tif 000037
2004517018.tif 000038
2004517018.tif 000039
2004517018.tif 000040
2004517018.tif 000041
2004517018.tif 000042
2004517018.tif 000043
2004517018.tif 000044
2004517018.tif 000045
2004517018.tif 000046
2004517018.tif 000047
2004517018.tif 000048
2004517018.tif 000049
2004517018.tif 000050
2004517018.tif 000051
2004517018.tif 000052
2004517018.tif 000053
2004517018.tif 000054
2004517018.tif 000055
2004517018.tif 000056
2004517018.tif 000057
2004517018.tif 000058
2004517018.tif 000059
2004517018.tif 000060
2004517018.tif 000061
2004517018.tif 000062
2004517018.tif 000063
2004517018.tif 000064
2004517018.tif 000065
2004517018.tif 000066
2004517018.tif 000067
2004517018.tif 000068
2004517018.tif 000069
2004517018.tif 000070
2004517018.tif 000071
2004517018.tif 000072
【国際調査報告】
2004517018.tif 000073
2004517018.tif 000074